(57)【特許請求の範囲】
【請求項１】
ベース樹脂と、ハロゲン系難燃剤と、有機ホスフィン酸又はその塩と、難燃助剤と、電気特性向上助剤とで構成され、電気特性の向上した難燃性樹脂組成物であって、
前記ベース樹脂が、ポリエステル系樹脂及び脂肪族ポリアミドから選択された少なくとも一種の熱可塑性樹脂であり、
前記ハロゲン系難燃剤が、臭素化ポリベンジル（メタ）アクリレート系樹脂、アルキレン臭素化フタルイミド、スチレン系樹脂の臭素化物及び臭素化スチレン系単量体の単独又は共重合体から選択された少なくとも一種であり、
前記難燃助剤が、（ポリ）オルガノシロキサン、スメクタイト系層状ケイ酸塩、膨潤性合成フッ素雲母、芳香族樹脂、リン酸エステル、縮合リン酸エステル、リン酸エステルアミド、縮合リン酸エステルアミド、非架橋アリールオキシホスファゼン、架橋アリールオキシホスファゼン、有機（亜）ホスホン酸エステル、有機（亜）ホスホン酸アミノトリアジン塩、有機（亜）ホスホン酸金属塩、（亜）リン酸金属塩及び次亜リン酸金属塩から選択された少なくとも一種を含み、
前記芳香族樹脂が、フェノール系樹脂、ポリフェニレンオキシド系樹脂、芳香族エポキシ樹脂、フェノキシ樹脂、ポリフェニレンスルフィド系樹脂、ポリカーボネート系樹脂、および芳香族ポリアミド樹脂から選択された少なくとも一種であり、
前記電気特性向上助剤が、酸化チタン、硫化亜鉛、タルク、カオリン、（含水）ホウ酸亜鉛、（含水）ホウ酸カルシウム、（含水）スズ酸亜鉛、リン酸水素カルシウム、メラミンシアヌレート、ポリリン酸メラミン、ポリリン酸メラム、ポリリン酸メレム、ポリリン酸メロン、ポリリン酸メラミン・メラム・メレム複塩、ポリリン酸メラミン・メラム・メレム・メロン複塩、ポリメタリン酸メラミン及びポリメタリン酸メラミン・メラム・メレム複塩から選択された少なくとも一種であり、
前記ハロゲン系難燃剤１００重量部に対して、前記有機ホスフィン酸又はその塩の割合が５〜５００重量部である樹脂組成物。
【請求項２】
ベース樹脂が、１，４−シクロヘキサンジメチレンテレフタレート、Ｃ２−４アルキレンテレフタレート及びＣ２−４アルキレンナフタレートから選択された少なくとも一種の単位を有するホモ又はコポリエステルである請求項１記載の樹脂組成物。
【請求項３】
有機ホスフィン酸が、下記式(1)で表される化合物である請求項１記載の樹脂組成物。
【化１】
0005405738.tif 000011
（式中、Ｒ１及びＲ２は同一又は異なって、置換基を有していてもよい炭化水素基を示す。Ｒ１及びＲ２は互いに結合して隣接するリン原子とともに環を形成してもよい）
【請求項４】
有機ホスフィン酸の塩が、有機ホスフィン酸と、金属及びアミノ基を有する窒素含有化合物から選択された少なくとも一種との塩である請求項１記載の樹脂組成物。
【請求項５】
有機ホスフィン酸が、置換基を有していてもよいジアルキルホスフィン酸、置換基を有していてもよいアルキレンホスフィン酸、及び置換基を有していてもよいシクロアルキレンホスフィン酸から選択された少なくとも一種であり、有機ホスフィン酸の塩が、有機ホスフィン酸と、周期表第１族金属、第２族金属、第４族金属、第８族金属、第１２族金属、第１３族金属、及びアミノトリアジン化合物から選択された少なくとも一種との塩である請求項１記載の樹脂組成物。
【請求項６】
難燃助剤が、さらに、酸化アンチモン、アンチモン酸塩及びフッ素含有単量体の単独又は共重合体から選択された少なくとも一種を含む請求項１記載の樹脂組成物。
【請求項７】
ベース樹脂１００重量部に対して、ハロゲン系難燃剤の割合が３〜３０重量部であり、有機ホスフィン酸又はその塩の割合が１〜３０重量部であり、難燃助剤の割合が０．１〜３０重量部である請求項１記載の樹脂組成物。
【請求項８】
ハロゲン系難燃剤１００重量部に対して、難燃助剤の割合が０．１〜２００重量部である請求項１記載の樹脂組成物。
【請求項９】
さらにオレフィン系樹脂を含む請求項１記載の樹脂組成物。
【請求項１０】
オレフィン系樹脂が、α−Ｃ２−３オレフィン−（メタ）アクリル酸エステル共重合体である請求項９記載の樹脂組成物。
【請求項１１】
オレフィン系樹脂の割合が、ハロゲン系難燃剤と有機ホスフィン酸又はその塩との総量１００重量部に対して、１〜１５０重量部である請求項９記載の樹脂組成物。
【請求項１２】
有機ホスフィン酸又はその塩と難燃助剤との割合（重量比）が、前者／後者＝２０／８０〜９９／１である請求項１記載の樹脂組成物。
【請求項１３】
さらに、酸化防止剤、安定剤、滑剤及び充填剤から選択された少なくとも一種を含む請求項１記載の樹脂組成物。
【請求項１４】
ＩＥＣ１１２に準拠した比較トラッキング指数が３５０Ｖ以上である請求項１記載の樹脂組成物。
【請求項１５】
(i)試験片の厚み１．６ｍｍで測定したとき、ＵＬ９４燃焼性試験に準拠した難燃性がＶ−１以上であり、かつ(ii)ＩＥＣ１１２に準拠した比較トラッキング指数が５００Ｖ以上である請求項１記載の樹脂組成物。
【請求項１６】
(i)試験片の厚み１．６ｍｍで測定したとき、ＵＬ９４燃焼性試験に準拠した難燃性がＶ−０以上であり、かつ(ii)ＩＥＣ１１２に準拠した比較トラッキング指数が３５０Ｖ以上である請求項１記載の樹脂組成物。
【請求項１７】
請求項１記載の樹脂組成物で形成された成形品。
【請求項１８】
電気又は電子部品、家電機器部品、オフィスオートメーション機器部品、機械機構部品、及び自動車部品から選択された少なくとも一種である請求項１７記載の成形品。
【発明の詳細な説明】
【技術分野】
【０００１】
本発明は、難燃性に優れる樹脂組成物及びこの難燃性樹脂組成物で形成された成形品に関する。
【背景技術】
【０００２】
熱可塑性樹脂のうち、ポリブチレンテレフタレート（ＰＢＴ）などのポリエステル系樹脂やポリアミド系樹脂などは、優れた機械的特性、電気的特性、耐候性、耐水性、耐薬品性や耐溶剤性を有するため、電気・電子部品、機械機構部品、自動車部品など種々の用途に利用されている。一方、前記熱可塑性樹脂には、利用分野が拡大するにつれ、機械的特性の向上とともに、安全上、難燃性であることが要求される。一般的には、熱可塑性樹脂に、ハロゲン系難燃剤や、リン系化合物、窒素含有化合物などの非ハロゲン系難燃剤を添加することにより、難燃化する方法が知られている。ハロゲン系難燃剤は、非ハロゲン系難燃剤に比べ、難燃性が高く、少量で樹脂を難燃化することが可能であり、樹脂の成形性を維持できる。【０００３】
一方、特開平１０−１１４８５４号公報（特許文献１）及び特開平１０−２７３５８９号公報（特許文献２）には、ポリエステル樹脂又はポリアミド樹脂、ハロゲン化難燃剤などを含む組成物に、電気的性質（比較トラッキング指数など）を改良するのに有効量のピロ／ポリリン酸金属塩を含む電気的性質の向上した難燃性樹脂成形組成物が開示されている。しかし、ハロゲン系難燃剤とピロ／ポリリン酸塩とを併用しても、比較トラッキング指数の改善効果が不十分であり、また、難燃性と電気特性とを両立することが困難である。
【特許文献１】特開平１０−１１４８５４号公報（請求項１及び実施例）
【特許文献２】特開平１０−２７３５８９号公報（請求項１及び実施例）
【発明の開示】
【発明が解決しようとする課題】
【０００４】
従って、本発明の目的は、難燃剤などの割合が少量でも、難燃性に優れるとともに電気特性を向上できる難燃性樹脂組成物及びその成形品を提供することにある。【０００５】
本発明の他の目的は、耐トラッキング性などの電気特性がさらに向上された難燃性樹脂組成物及びその成形品を提供することにある。
【課題を解決するための手段】
【０００６】
本発明者は、前記課題を達成するため鋭意検討した結果、ハロゲン系難燃剤と、有機ホスフィン酸又はその塩と、難燃助剤とを組み合わせると、少量でもベース樹脂の難燃性及び電気特性を改善できることを見いだし、本発明を完成した。【０００７】
すなわち、本発明の難燃性樹脂組成物は、ベース樹脂と、ハロゲン系難燃剤と、有機ホスフィン酸又はその塩と、難燃助剤とで構成されており、電気特性が向上されている。前記ハロゲン系難燃剤は、臭素含有アクリル系樹脂、臭素含有スチレン系樹脂、臭素含有ポリカーボネート系樹脂、臭素含有エポキシ化合物（臭素含有フェノキシ樹脂を含む）、臭素含有リン酸エステル、臭素含有トリアジン化合物、臭素含有イソシアヌル酸化合物、臭素化ポリアリールエーテル化合物、臭素化芳香族イミド化合物、臭素化ビスアリール化合物などの臭素原子含有難燃剤であってもよい。前記有機ホスフィン酸は、下記式(1)で表される化合物であってもよい。【０００８】
【化１】
0005405738.tif 000002
（式中、Ｒ１及びＲ２は同一又は異なって、置換基を有していてもよい炭化水素基を示す。Ｒ１及びＲ２は互いに結合して隣接するリン原子とともに環を形成してもよい）
有機ホスフィン酸の塩は、有機ホスフィン酸と、金属及びアミノ基を有する窒素含有化合物から選択された少なくとも一種との塩であってもよい。前記難燃助剤は、例えば、アンチモン含有化合物、フッ素含有樹脂、ケイ素含有化合物、芳香族樹脂、（縮合）リン酸アミノトリアジン塩を除くリン含有化合物などであってもよい。なお、難燃助剤が樹脂状難燃剤である場合、前記ベース樹脂とは種類の異なる成分が使用できる。【０００９】
ベース樹脂１００重量部に対する各成分の割合は、ハロゲン系難燃剤が３〜３０重量部程度、有機ホスフィン酸又はその塩の割合が１〜３０重量部程度、難燃助剤が０．１〜３０重量部程度であってもよい。ハロゲン系難燃剤１００重量部に対して、有機ホスフィン酸又はその塩５〜５００重量部及び難燃助剤０．１〜２００重量部を含有してもよい。【００１０】
樹脂組成物は、さらにオレフィン系樹脂（α−Ｃ２−３オレフィン−（メタ）アクリル酸エステル共重合体など）などを含有してもよい。また、樹脂組成物は、さらに電気特性向上助剤などを含有してもよい。前記電気特性向上助剤は、金属酸化物、金属硫化物、（含水）ケイ酸金属塩、（含水）ホウ酸金属塩、（含水）スズ酸金属塩、リン酸水素金属塩、アミノトリアジン化合物、ピロリン酸塩、ポリリン酸塩、ポリメタリン酸塩及びポリリン酸アミドから選択された少なくとも一種であってもよい。【００１１】
有機ホスフィン酸又はその塩の割合は、ハロゲン系難燃剤１００重量部に対して１０〜３００重量部であってもよく、オレフィン系樹脂の割合は、ハロゲン系難燃剤と有機ホスフィン酸又はその塩との総量１００重量部に対して、１〜１５０重量部であってもよい。【００１２】
前記樹脂組成物は、さらに、酸化防止剤、安定剤、滑剤及び充填剤から選択された少なくとも一種を含有してもよい。【００１３】
前記樹脂組成物は、ＩＥＣ１１２に準拠した比較トラッキング指数が３００Ｖ以上（特に、３５０Ｖ以上）であってもよい。また、樹脂組成物には、(a)(i)試験片の厚み１．６ｍｍで測定したとき、ＵＬ９４燃焼性試験に準拠した難燃性がＶ−１以上であり、かつ(ii)ＩＥＣ１１２に準拠した比較トラッキング指数が５００Ｖ以上である樹脂組成物、(b)(i)試験片の厚み１．６ｍｍで測定したとき、ＵＬ９４燃焼性試験に準拠した難燃性がＶ−０以上であり、かつ(ii)ＩＥＣ１１２に準拠した比較トラッキング指数が３５０Ｖ以上である樹脂組成物、(c)(i)試験片の厚み０．８ｍｍで測定したとき、ＵＬ９４燃焼性試験に準拠した難燃性がＶ−０以上であり、かつ(ii)ＩＥＣ１１２に準拠した比較トラッキング指数が３００Ｖ以上である樹脂組成物なども含まれる。【００１４】
本発明には、前記樹脂組成物で形成された成形品も含まれる。成形品は、電気及び／又は電子部品、家電機器部品、オフィスオートメーション（ＯＡ）機器部品、機械機構部品、及び自動車部品から選択された少なくとも一種などであってもよい。
【発明の効果】
【００１５】
本発明では、ハロゲン系難燃剤と、有機ホスフィン酸又はその塩と、難燃助剤とを組み合わせるので、これらの成分の使用量が少量であっても、樹脂の難燃性だけでなく、電気特性（比較トラッキング指数など）を改善できる。また、さらにオレフィン系樹脂を含む難燃性樹脂組成物では、耐トラッキング性などの電気特性をさらに改善できる。
【発明の詳細な説明】
【００１６】
本発明の難燃性樹脂組成物は、ベース樹脂と、ハロゲン系難燃剤と、有機ホスフィン酸又はその塩と、難燃助剤とで構成されている。このような樹脂組成物では、難燃性だけでなく、電気特性（比較トラッキング指数などで表される耐トラッキング性など）も改善されている。
【００１７】
（ベース樹脂）
ベース樹脂としては、特に制限されず、種々の熱可塑性樹脂、熱硬化性樹脂などが挙げられる。ベース樹脂を構成する熱可塑性樹脂としては、ポリエステル系樹脂、ポリアミド系樹脂、ポリカーボネート系樹脂、ポリフェニレンオキシド系樹脂、ポリフェニレンスルフィド系樹脂、アクリル系樹脂、スチレン系樹脂、及びビニル系樹脂などが挙げられる。
【００１８】
（ポリエステル系樹脂）
ポリエステル系樹脂は、ジカルボン酸成分とジオール成分との重縮合、オキシカルボン酸又はラクトンの重縮合、またはこれらの成分の重縮合などにより得られるホモポリエステル又はコポリエステルである。好ましいポリエステル系樹脂には、通常、飽和ポリエステル系樹脂、特に芳香族飽和ポリエステル系樹脂が含まれる。
【００１９】
ジカルボン酸成分としては、例えば、脂肪族ジカルボン酸（例えば、コハク酸、グルタル酸、アジピン酸、ヘキサデカンジカルボン酸、ダイマー酸などのＣ４−４０ジカルボン酸、好ましくはＣ４−１４ジカルボン酸）、脂環式ジカルボン酸（例えば、ヘキサヒドロフタル酸、ヘキサヒドロテレフタル酸、ハイミック酸などのＣ８−１２ジカルボン酸）、芳香族ジカルボン酸［Ｃ８−１６ジカルボン酸、例えば、アレーンジカルボン酸（フタル酸、イソフタル酸、テレフタル酸、２，６−ナフタレンジカルボン酸など）、ビスフェニル−ジカルボン酸（４，４′−ビフェニルジカルボン酸、ジフェニルエーテル−４，４′−ジカルボン酸、ジフェニルアルカンジカルボン酸（４，４′−ジフェニルメタンジカルボン酸など）、４，４′−ジフェニルケトンジカルボン酸など）］、又はこれらの誘導体（例えば、低級アルキルエステル、アリールエステル、酸無水物などのエステル形成可能な誘導体）などが挙げられる。これらのジカルボン酸成分は、単独で又は二種以上組み合わせて使用してもよい。さらに、必要に応じて、トリメリット酸、ピロメリット酸などの多価カルボン酸などを併用してもよい。
【００２０】
好ましいジカルボン酸成分には、テレフタル酸、イソフタル酸、ナフタレンジカルボン酸などの芳香族ジカルボン酸が含まれる。
【００２１】
ジオール成分には、例えば、脂肪族ジオール［例えば、アルキレングリコール（例えば、エチレングリコール、トリメチレングリコール、プロピレングリコール、１，４−ブタンジオール、１，３−ブタンジオール、ネオペンチルグリコール、ヘキサンジオールなどのＣ２−１２アルキレングリコール、好ましくはＣ２−１０アルキレングリコール）、ポリアルキレングリコール（複数のオキシＣ２−４アルキレン単位を有するグリコール、例えば、ジエチレングリコール、ジプロピレングリコール、ジテトラメチレングリコール、トリエチレングリコール、トリプロピレングリコール、ポリテトラメチレングリコールなど）など］、脂環族ジオール［例えば、１，４−シクロヘキサンジオール、シクロアルカンジアルカノール（１，４−シクロヘキサンジメタノールなどのＣ５−６シクロアルカンジＣ１−２アルカノールなど）、水素化ビスフェノールＡなど］などが挙げられる。また、ハイドロキノン、レゾルシノール、ビフェノール、ビスフェノール類又はそのＣ２−３アルキレンオキシド付加体［２，２−ビス（４−ヒドロキシフェニル）プロパン、２，２−ビス−（４−（２−ヒドロキシエトキシ）フェニル）プロパン又はこれらの臭素化誘導体など］、キシリレングリコールなどの芳香族ジオールを併用してもよい。これらのジオール成分は単独で又は二種以上組み合わせて使用してもよい。さらに、必要に応じて、グリセリン、トリメチロールプロパン、トリメチロールエタン、ペンタエリスリトールなどのポリオールを併用してもよい。
【００２２】
好ましいジオール成分には、Ｃ２−６アルキレングリコール（エチレングリコール、トリメチレングリコール、プロピレングリコール、１，４−ブタンジオールなどの直鎖状アルキレングリコール）、繰返し数が２〜４程度のオキシアルキレン単位を有するポリアルキレングリコール［ジエチレングリコールなどのポリ（オキシ−Ｃ２−４アルキレン）単位を含むグリコール］、１，４−シクロヘキサンジメタノールなどが含まれる。
【００２３】
オキシカルボン酸には、例えば、オキシ安息香酸（ｐ−ヒドロキシ安息香酸、ｍ−ヒドロキシ安息香酸など）、オキシナフトエ酸（２−ヒドロキシ−６−ナフトエ酸など）、４−カルボキシ−４′−ヒドロキシビフェニル、ヒドロキシフェニル酢酸、グリコール酸、Ｄ−，Ｌ−又はＤ／Ｌ−乳酸、オキシカプロン酸などのオキシカルボン酸又はこれらの誘導体などが含まれる。
【００２４】
ラクトンには、プロピオラクトン、ブチロラクトン、バレロラクトン、カプロラクトン（例えば、ε−カプロラクトンなど）などのＣ３−１２ラクトンなどが含まれる。
【００２５】
好ましいポリエステル系樹脂には、シクロアルカンジアルキレンアリレート（１，４−シクロヘキサンジメチレンテレフタレート単位など）及びアルキレンアリレート（アルキレンテレフタレート及び／又はアルキレンナフタレート単位、例えば、Ｃ２−４アルキレンテレフタレート単位、Ｃ２−４アルキレンナフタレート単位など）から選択された少なくとも一種の単位を主成分（例えば、５０〜１００重量％、好ましくは７５〜１００重量％程度）とするホモポリエステル又はコポリエステル［例えば、ポリ１，４−シクロヘキサンジメチレンテレフタレート（ＰＣＴ）、ポリアルキレンテレフタレート（例えば、ポリエチレンテレフタレート（ＰＥＴ）、ポリプロピレンテレフタレート（ＰＰＴ）、ポリブチレンテレフタレート（ＰＢＴ）などのポリＣ２−４アルキレンテレフタレート）、ポリアルキレンナフタレート（例えば、ポリエチレンナフタレート、ポリプロピレンナフタレート、ポリブチレンナフタレートなどのポリＣ２−４アルキレンナフタレート）などのホモポリエステル；シクロアルカンジアルキレンテレフタレート、アルキレンテレフタレート及びアルキレンナフタレートから選択された少なくとも一種の単位を主成分（例えば、５０重量％以上）として含有するコポリエステル］が含まれる。特に好ましいポリエステル系樹脂には、ブチレンテレフタレート単位を主成分として含有するポリブチレンテレフタレート系樹脂（例えば、ポリブチレンテレフタレート、ポリブチレンテレフタレートコポリエステル）、プロピレンテレフタレート単位を主成分として含有するポリプロピレンテレフタレート系樹脂（例えば、ポリプロピレンテレフタレート、ポリプロピレンテレフタレートコポリエステル）及びエチレンテレフタレート単位を主成分として含有するポリエチレンテレフタレート系樹脂（例えば、ポリエチレンテレフタレート、ポリエチレンテレフタレートコポリエステル）が含まれる。なお、これらのポリエステル系樹脂は単独で又は二種以上組み合わせて使用できる。
【００２６】
また、コポリエステルにおいて、共重合可能な単量体としては、Ｃ２−６アルキレングリコール（エチレングリコール、プロピレングリコール、１，４−ブタンジオールなどの直鎖状アルキレングリコールなど）、繰返し数が２〜４程度のオキシアルキレン単位を有するポリアルキレングリコール（ジエチレングリコール、ポリテトラメチレングリコールなどのポリ（オキシ−Ｃ２−４アルキレン）単位を含むグリコールなど）、Ｃ４−１２脂肪族ジカルボン酸（コハク酸、グルタル酸、アジピン酸、セバシン酸など）、脂環族ジオール（１，４−シクロヘキサンジメタノールなど）、芳香族ジオール［ビスフェノール類のＣ２−３アルキレンオキシド付加体、例えば、２，２−ビス（４−（２−ヒドロキシエトキシ）フェニル）プロパンなど］、芳香族ジカルボン酸［非対称芳香族ジカルボン酸（フタル酸、イソフタル酸、５−スルホイソフタル酸モノナトリウム塩など）、ジフェニルジカルボン酸など］、オキシカルボン酸（オキシ安息香酸、オキシナフトエ酸、４−カルボキシ−４′−ヒドロキシビフェニルなど）などが挙げられる。なお、ポリエステル系樹脂は、溶融成形性などを損なわない限り、直鎖状のみならず分岐鎖状であってもよく、架橋されていてもよい。また、ポリエステル系樹脂は、液晶ポリエステルであってもよい。さらに、ポリエステル系樹脂には、アミノ基含有単量体（例えば、３−又は４−アミノフェノール、３−又は４−アミノ安息香酸、テトラメチレンジアミン、ヘキサメチレンジアミン、ノナメチレンジアミン、ｍ−キシリレンジアミンなど）で変性された（液晶）ポリエステルアミド系樹脂も含まれる。
【００２７】
ポリエステル系樹脂は、慣用の方法、例えば、エステル交換、直接エステル化法などにより製造できる。
【００２８】
ポリエステル系樹脂の固有粘度は、例えば、０．４〜２．０、好ましくは０．５〜１．８、さらに好ましくは０．６〜１．５程度であってもよい。
【００２９】
（ポリアミド系樹脂）
ポリアミドには、ジアミンとジカルボン酸とから誘導されるポリアミド；アミノカルボン酸、必要に応じてジアミン及び／又はジカルボン酸を併用して得られるポリアミド；ラクタム、必要に応じてジアミン及び／又はジカルボン酸との併用により誘導されたポリアミドが含まれる。ポリアミドには、コポリアミドも含まれる。ジアミン、ジカルボン酸、アミノカルボン酸、ラクタムは、それぞれ単独で又は２種以上組み合わせて使用できる。
【００３０】
ジアミンとしては、例えば、テトラメチレンジアミン、ヘキサメチレンジアミンなどのＣ３−１０脂肪族ジアミン、ビス（４−アミノシクロヘキシル）メタン、ビス（４−アミノ−３−メチルシクロヘキシル）メタンなどの脂環族ジアミン（アルキル基などの置換基を有していてもよいビス（アミノＣ５−８シクロアルキル）Ｃ１−４アルカンなど）が挙げられる。必要であれば、フェニレンジアミン、メタキシリレンジアミンなどの芳香族ジアミンを併用してもよい。
【００３１】
ジカルボン酸としては、例えば、アジピン酸、スベリン酸、セバシン酸、ドデカン二酸などのＣ４−２０脂肪族ジカルボン酸（Ｃ６−１６アルカンジカルボン酸など）；二量体化脂肪酸（ダイマー酸）；シクロヘキサン−１，４−ジカルボン酸やシクロヘキサン−１，３−ジカルボン酸などの脂環式ジカルボン酸；フタル酸、無水フタル酸、イソフタル酸やテレフタル酸、ナフタレンカルボン酸などの芳香族ジカルボン酸などが挙げられる。
【００３２】
アミノカルボン酸としては、例えば、アミノヘプタン酸、アミノノナン酸、アミノウンデカン酸などのＣ４−２０アミノカルボン酸が例示される。ラクタムとしては、例えば、カプロラクタム、ドデカラクタムなどのＣ４−２０ラクタムが挙げられる。
【００３３】
ポリアミド系樹脂としては、ポリアミド４６、ポリアミド６、ポリアミド６６、ポリアミド６１０、ポリアミド６１２、ポリアミド１１、ポリアミド１２などの脂肪族ポリアミド；ビス（アミノシクロヘキシル）Ｃ１−３アルカン類などの脂環族ジアミンとＣ８−１４アルカンジカルボン酸などの脂肪族ジカルボン酸とから得られる脂環族ポリアミド；芳香族ジカルボン酸（例えば、テレフタル酸および／又はイソフタル酸）と脂肪族ジアミン（例えば、ヘキサメチレンジアミン、ノナメチレンジアミンなど）とから得られるポリアミド；芳香族および脂肪族ジカルボン酸（例えば、テレフタル酸とアジピン酸）と脂肪族ジアミン（例えば、ヘキサメチレンジアミン）とから得られるポリアミドなどが挙げられる。ポリアミド系樹脂は、単独で又は２種以上組み合わせて使用できる。
【００３４】
これらのポリアミド系樹脂のうち、非芳香族又は脂肪族ポリアミド（ポリアミド４６、ポリアミド６、ポリアミド６６、ポリアミド６１０、ポリアミド６１２、ポリアミド１１、ポリアミド１２など）、半芳香族ポリアミド（ポリアミドＭＸＤ６、ポリアミド９Ｔなど）、半芳香族共重合ポリアミド（ポリアミド６Ｔ／６、ポリアミド６Ｔ／６６、ポリアミド６Ｔ／１１、ポリアミド６Ｔ／１２、ポリアミド６Ｉ／６、ポリアミド６Ｉ／６６、ポリアミド６Ｔ／６Ｉ、ポリアミド６Ｔ／６Ｉ／６、ポリアミド６Ｔ／６Ｉ／６６、ポリアミド６６／６Ｉ／６、ポリアミド６６／６Ｉ／１１、ポリアミド６６／６Ｉ／１２、ポリアミド６６／６Ｉ／６１０、ポリアミド６６／６Ｉ／６１２、ポリアミド６Ｔ／Ｍ５Ｔなど）などが好ましい。
【００３５】
（ポリカーボネート系樹脂）
ポリカーボネート系樹脂には、ジヒドロキシ化合物（脂環式ジオールやビスフェノール化合物など）と、ホスゲン又はジフェニルカーボネートなどの炭酸エステルとの反応により得られる重合体が含まれる。ビスフェノール化合物としては、ビス（４−ヒドロキシフェニル）メタン、２，２−ビス（４−ヒドロキシフェニル）プロパン（ビスフェノールＡ）などのビス（ヒドロキシアリール）Ｃ１−１０アルカン；１，１−ビス（４−ヒドロキシフェニル）シクロヘキサンなどのビス（ヒドロキシアリール）Ｃ４−１０シクロアルカン；４，４′−ジヒドロキシジフェニルエーテル；４，４′−ジヒドロキシジフェニルスルホン；４，４′−ジヒドロキシジフェニルスルフィド；４，４′−ジヒドロキシジフェニルケトンなどが挙げられる。
【００３６】
好ましいポリカーボネート系樹脂には、ビスフェノールＡ型ポリカーボネートが含まれる。ポリカーボネート系樹脂は、単独で又は２種以上組み合わせて使用できる。
【００３７】
（ポリフェニレンオキシド系樹脂）
ポリフェニレンオキシド系樹脂（ポリフェニレンエーテル系樹脂）には、単独重合体および共重合体が含まれる。単独重合体としては、ポリ（２，６−ジメチル−１，４−フェニレン）オキシド、ポリ（２，５−ジメチル−１，４−フェニレン）オキシド、ポリ（２，５−ジエチル−１，４−フェニレン）オキシド等のポリ（モノ、ジ又はトリＣ１−６アルキル−フェニレン）オキシド、ポリ（モノ又はジＣ６−２０アリール−フェニレン）オキシド、ポリ（モノＣ１−６アルキル−モノＣ６−２０アリール−フェニレン）オキシドなどが挙げられる。
【００３８】
ポリフェニレンオキシドの共重合体としては、前記単独重合体のモノマーユニットを２種以上有する共重合体（例えば、２，６−ジメチル−１，４−フェニレンオキシド単位と、２，３，６−トリメチル−１，４−フェニレンオキシド単位とを有するランダム共重合体など）、ベンゼンホルムアルデヒド樹脂（フェノール樹脂などのホルムアルデヒド縮合物）やアルキルベンゼンホルムアルデヒド樹脂に、クレゾールなどのアルキルフェノールを反応させて得られるアルキルフェノール変性ベンゼンホルムアルデヒド樹脂ブロックと、主体構造としてのポリフェニレンオキシドブロックとで構成された変性ポリフェニレンオキシド共重合体、ポリフェニレンオキシド又はその共重合体にスチレン系重合体及び／又は不飽和カルボン酸又は無水物（（メタ）アクリル酸、無水マレイン酸など）がグラフトしている変性グラフト共重合体などが挙げられる。ポリフェニレンオキシド系樹脂は単独で又は２種以上組み合わせて使用できる。
【００３９】
（ポリフェニレンスルフィド系樹脂）
ポリフェニレンスルフィド系樹脂（ポリフェニレンチオエーテル系樹脂）としては、ポリフェニレンスルフィド骨格−(Ａｒ−Ｓ)−［式中、Ａｒはフェニレン基を示す］を有する単独重合体及び共重合体が含まれる。フェニレン基（−Ａｒ−）としては、例えば、ｐ−、ｍ−又はｏ−フェニレン基の他、置換フェニレン基（例えば、Ｃ１−６アルキル基などの置換基を有するアルキルフェニレン基や、フェニル基などの置換基を有するアリールフェニレン基）、−Ａｒ−Ａ１−Ａｒ−［式中、Ａｒはフェニレン基、Ａ１は直接結合（又は単結合）、Ｏ、ＣＯ、又はＳＯ２を示す］などであってもよい。ポリフェニレンスルフィド系樹脂は、このようなフェニレン基で構成されるフェニレンスルフィド基のうち、同一の繰返し単位を用いたホモポリマーであってもよく、異種繰返し単位を含むコポリマーであってもよい。
【００４０】
ホモポリマーとしては、ｐ−フェニレンスルフィド基を繰返し単位とする実質上線状のポリマーが好ましい。コポリマーは、前記フェニレンスルフィド基の中で相異なる２種以上を組み合わせて使用できる。コポリマーとしては、ｐ−フェニレンスルフィド基を主な繰返し単位とし、ｍ−フェニレンスルフィド基を含む組み合わせが好ましく、ｐ−フェニレンスルフィド基を６０モル％（好ましくは７０モル％）以上含む実質上線状のコポリマーであってもよい。
【００４１】
ポリフェニレンスルフィド系樹脂は、比較的低分子量の線状ポリマーを酸化架橋又は熱架橋したポリマーであってもよく、２官能性モノマーを主体とするモノマーから縮重合によって得られる実質的に線状構造のポリマーであってもよい。また、ポリフェニレンスルフィド樹脂には、３個以上の官能基を有するモノマーを組み合わせて重合した分岐又は架橋ポリフェニレンスルフィド樹脂や、この樹脂を前記の線状ポリマーにブレンドした樹脂組成物も含まれる。
【００４２】
ポリフェニレンスルフィド系樹脂としては、ポリフェニレンスルフィドやポリビフェニレンスルフィド（ＰＢＰＳ）の他、ポリフェニレンスルフィドケトン（ＰＰＳＫ）、ポリビフェニレンスルフィドスルホン（ＰＰＳＳ）等も使用できる。ポリフェニレンスルフィド系樹脂は、単独で又は二種以上組み合わせて使用できる。
【００４３】
ポリフェニレンスルフィド系樹脂の数平均分子量は、例えば、３００〜３０×１０４、好ましくは４００〜１０×１０４程度である。
【００４４】
（アクリル系樹脂）
アクリル系樹脂には、例えば、（メタ）アクリル酸、（メタ）アクリル酸メチルなどの（メタ）アクリル酸Ｃ１−１０アルキルエステル、ヒドロキシエチル（メタ）アクリレートなどの（メタ）アクリル酸ヒドロキシＣ１−１０アルキルエステル、グリシジル（メタ）アクリレートなどのエポキシ基含有（メタ）アクリレート、（メタ）アクリルアミド、（メタ）アクリロニトリルなどの（メタ）アクリル系単量体の単独又は共重合体、あるいは（メタ）アクリル系単量体と他の共重合可能な単量体との共重合体などが含まれる。好ましいアクリル系樹脂としては、ポリ（メタ）アクリル酸メチル、(メタ)アクリル酸−スチレン共重合体、(メタ)アクリル酸メチル−スチレン共重合体などが挙げられる。これらのアクリル系樹脂は、単独で又は２種以上組み合わせて使用できる。
【００４５】
（スチレン系樹脂）
スチレン系樹脂としては、例えば、スチレン系単量体（例えば、スチレン、ビニルトルエンなど）の単独又は共重合体；スチレン系単量体とビニル系単量体［例えば、（メタ）アクリル系単量体（例えば、（メタ）アクリロニトリル、(メタ)アクリル酸エステル、(メタ)アクリル酸など）、無水マレイン酸などのα，β−モノオレフィン性不飽和カルボン酸又は酸無水物あるいはそのエステルなど）との共重合体；スチレン系グラフト共重合体、スチレン系ブロック共重合体などが挙げられる。
【００４６】
好ましいスチレン系樹脂としては、ポリスチレン（ＧＰＰＳ）、スチレン−メタクリル酸メチル共重合体、スチレン−(メタ)アクリル酸共重合体、スチレン−アクリロニトリル共重合体（ＡＳ樹脂）、ゴム成分（ポリブタジエン、アクリルゴム、スチレン−ブタジエン共重合体ゴム、ＥＰＤＭ、ＥＶＡなど）にスチレン系単量体と必要により共重合性単量体（アクリロニトリル、メタクリル酸メチルなど）が重合したグラフト共重合体［耐衝撃性ポリスチレン（ＨＩＰＳ）、ＡＢＳ樹脂、ＭＢＳ樹脂など］、ポリスチレンブロックとジエン又はオレフィンブロックとで構成された共重合体［例えば、スチレン−ブタジエン−スチレン（ＳＢＳ）ブロック共重合体、スチレン−イソプレンブロック共重合体、スチレン−イソプレン−スチレン（ＳＩＳ）ブロック共重合体、水素添加スチレン−ブタジエン−スチレン（ＳＥＢＳ）ブロック共重合体、水素添加スチレン−イソプレン−スチレン（ＳＥＰＳ）ブロック共重合体、エポキシ化ＳＢＳ、エポキシ化ＳＩＳなど］などが挙げられる。これらのスチレン系樹脂は、単独で又は２種以上組み合わせて使用できる。
【００４７】
（ビニル系樹脂）
ビニル系樹脂としては、ビニル系単量体（例えば、酢酸ビニルなどのビニルエステル；塩素含有ビニル単量体（例えば、塩化ビニルなど）；フッ素含有ビニル単量体；ビニルケトン類；ビニルエーテル類；Ｎ−ビニルカルバゾールなどのビニルアミン類など）の単独又は共重合体、あるいは他の共重合可能なモノマーとの共重合体などが含まれる。前記ビニル系樹脂の誘導体（例えば、ポリビニルアルコール、ポリビニルホルマール、ポリビニルブチラールなどのポリビニルアセタール、エチレン−酢酸ビニル共重合体など）も使用できる。これらのビニル系樹脂は単独で又は２種以上組み合わせて使用できる。
【００４８】
（その他の樹脂）
その他の樹脂としては、ポリアセタール樹脂（ポリアセタール単独又は共重合体など）；ケトン樹脂；ポリスルホン系樹脂（例えば、ポリスルホン、ポリ（エーテルスルホン）、ポリ（４，４′−ビスフェノールエーテルスルホンなど）；ポリエーテルケトン系樹脂（ポリエーテルケトン、ポリ（エーテルエーテルケトン）など）；ポリエーテルイミド；熱可塑性ポリウレタン系樹脂；熱可塑性ポリイミド；ポリオキシベンジレン；熱可塑性エラストマーなどが例示できる。また、熱硬化性樹脂としては、フェノール樹脂、アミノ樹脂、熱硬化性ポリエステル系樹脂、エポキシ樹脂、シリコーン系樹脂、ビニルエステル系樹脂、ポリウレタン系樹脂などが挙げられる。
【００４９】
これらの樹脂又は高分子化合物は、単独で又は二種以上組合わせて使用してもよい。
【００５０】
好ましいベース樹脂としては、液晶ポリエステルであってもよいポリエステル系樹脂、ポリアセタール系樹脂、スチレン系樹脂、ポリアミド系樹脂、ポリフェニレンオキシド系樹脂などの熱可塑性樹脂が挙げられ、さらに好ましくはポリエステル系樹脂（ＰＢＴ系樹脂、ＰＰＴ系樹脂、ＰＥＴ系樹脂など）、ポリアミド系樹脂などが挙げられる。
【００５１】
また、ベース樹脂は、複数の樹脂で構成されたアロイであってもよい。前記ベース樹脂のうち、例えば、ポリカーボネート系樹脂、ポリフェニレンオキシド系樹脂、ポリフェニレンスルフィド系樹脂などは、他の樹脂（例えば、ポリエステル系樹脂及び／又はポリアミド系樹脂）と組み合わせてアロイとして用いてもよい。
【００５２】
ベース樹脂の数平均分子量は、特に制限されず、樹脂の種類や用途に応じて適宜選択され、例えば、５×１０３〜２００×１０４、好ましくは１×１０４〜１５０×１０４、さらに好ましくは１×１０４〜１００×１０４程度の範囲から選択できる。また、ベース樹脂がポリエステル系樹脂の場合、数平均分子量は、例えば、５×１０３〜１００×１０４、好ましくは１×１０４〜７０×１０４、さらに好ましくは１．２×１０４〜３０×１０４程度であってもよい。
【００５３】
（ハロゲン系難燃剤）
ハロゲン系難燃剤としては、有機ハロゲン化物が使用できる。有機ハロゲン化物は、通常、塩素、臭素及びヨウ素原子から選択された少なくとも一種のハロゲン原子を含有している。
【００５４】
ハロゲン系難燃剤としては、例えば、ハロゲン含有アクリル系樹脂［ハロゲン化ポリベンジル（メタ）アクリレート系樹脂、例えば、ポリ（ペンタブロモベンジル（メタ）アクリレート）などの臭素化ポリベンジル（メタ）アクリレート、ポリ（ペンタクロロベンジル（メタ）アクリレート）などのハロゲン化ベンジル（メタ）アクリレートの単独又は共重合体など］、ハロゲン含有スチレン系樹脂［ハロゲン化ポリスチレン（臭素化ポリスチレン、塩素化ポリスチレンなどのスチレン系樹脂をハロゲン化処理したハロゲン化物、ハロゲン化スチレン系単量体の単独又は共重合体など）など］、ハロゲン含有ポリカーボネート系樹脂（臭素化ポリカーボネート、塩素化ポリカーボネートなどハロゲン化ポリカーボネートなど）、ハロゲン含有エポキシ化合物（臭素化エポキシ樹脂、塩素化エポキシ樹脂などのハロゲン化エポキシ樹脂；臭素化フェノキシ樹脂などのハロゲン化フェノキシ樹脂など）、ハロゲン含有リン酸エステル［例えば、トリス（ブロモエチル）ホスフェート、トリス（モノ又はジブロモプロピル）ホスフェート、トリス（モノ又はジブロモブチル）ホスフェート、トリス（モノ乃至トリブロモネオペンチル）ホスフェート、ビス（トリブロモネオペンチル）フェニルホスフェート、トリス（モノ乃至トリブロモフェニル）ホスフェートなどの臭素含有リン酸エステルなど］、ハロゲン含有トリアジン化合物（例えば、トリス（トリブロモフェノキシ）トリアジンなどの臭素含有トリアジン化合物など）、ハロゲン含有イソシアヌル酸化合物［例えば、トリス（２，３−ジブロモプロピル）イソシアヌレート、トリス（２，３，４−トリブロモブチル）イソシアヌレート、トリス（ペンタブロモベンジル）イソシアヌレートなどの臭素含有イソシアヌル酸化合物など］、ハロゲン化ポリアリールエーテル化合物［例えば、オクタ乃至デカブロモジフェニルエーテル、オクタ乃至デカクロロジフェニルエーテルなどのビス（ハロゲン化アリール）エーテル（例えば、ビス（ハロゲン化フェニル）エーテルなど）；臭素化ポリフェニレンエーテルなどのハロゲン含有ポリフェニレンオキシド系樹脂など］、ハロゲン化芳香族イミド化合物［例えば、エチレンビス臭素化フタルイミドなどの臭素化芳香族イミド化合物（例えば、ビスイミド化合物など）など］、ハロゲン化ビスアリール化合物［例えば、臭素化ジフェニルなどのビス（ハロゲン化Ｃ６−１０アリール）；臭素化ジフェニルメタンなどのビス（ハロゲン化Ｃ６−１０アリール）Ｃ１−４アルカン；臭素化ビスフェノールＡなどのハロゲン化ビスフェノール類又はその誘導体（ハロゲン化ビスフェノール類のエチレンオキシド付加体を重合した臭素化ポリエステルなど）など］、ハロゲン化脂環族炭化水素（架橋環式飽和又は不飽和ハロゲン化脂環族炭化水素、例えば、ドデカクロロペンタシクロオクタデカ−７，１５−ジエンなどのハロゲン化ポリシクロアルカジエンなど）などが挙げられる。ハロゲン系難燃剤は、単独で又は二種以上組み合わせて使用できる。
【００５５】
ハロゲン系難燃剤としては、塩素原子及び／又は臭素原子を含有する化合物が好ましく、特に臭素原子を含有する有機臭素化物［臭素含有アクリル系樹脂、臭素含有スチレン系樹脂、臭素含有ポリカーボネート系樹脂、臭素含有エポキシ化合物（臭素化エポキシ樹脂などの臭素含有エポキシ樹脂、臭素化フェノキシ樹脂などの臭素含有フェノキシ樹脂など）、臭素含有リン酸エステル、臭素含有トリアジン化合物、臭素含有イソシアヌル酸化合物、臭素化ポリアリールエーテル化合物（オクタブロモジフェニルエーテルなどのビス（臭素化アリール）エーテル化合物など）、臭素化芳香族イミド化合物、臭素化ビスアリール化合物など）などの臭素原子含有難燃剤］が好ましい。
【００５６】
これらの臭素原子含有難燃剤のうち、特に、臭素化ポリベンジル（メタ）アクリレート系樹脂、アルキレン臭素化フタルイミド、スチレン系樹脂の臭素化物及び臭素化スチレン系単量体の単独又は共重合体（臭素化ポリスチレンなど）から選択された少なくとも一種などが好ましい。また、臭素化ビスフェノールＡ型エポキシ樹脂、臭素化ビスフェノールＡ型フェノキシ樹脂及び臭素化ビスフェノールＡ型ポリカーボネート樹脂から選択された少なくとも一種なども好ましい。
【００５７】
（有機ホスフィン酸又はその塩）
有機ホスフィン酸又はその塩（以下、単に有機ホスフィン酸化合物と称する場合がある）としては、ホスフィン酸又はホスフィン酸が縮合したビスホスフィン酸に、有機基（置換基を有していてもよい炭化水素基など）が置換した有機基置換ホスフィン酸、多価ホスフィン酸（多価有機基で複数のホスフィン酸が連結された多価ホスフィン酸など）、又はその塩［金属、ホウ素、アンモニウム及び塩基性窒素含有化合物から選択された少なくとも一種の塩形成成分との塩（金属塩、ホウ素塩（ボリル化合物など）、アンモニウム塩、アミノ基含有窒素含有化合物との塩など）など］などが使用できる。なお、有機ホスフィン酸化合物は、ハロゲン系難燃剤を用いても、樹脂の電気特性を改善することができる。そのため、有機ホスフィン酸化合物は電気特性向上剤として機能するようである。
【００５８】
有機ホスフィン酸のうち、前記式(1)で表される化合物、多価ホスフィン酸（ビスホスフィン酸など）などが好ましい。
【００５９】
前記式(1)において、前記Ｒ１及びＲ２で表される炭化水素基としては、例えば、脂肪族炭化水素基［アルキル基（メチル、エチル、ｔ−ブチル基などの直鎖状又は分岐鎖状Ｃ１−２０アルキル基など）、アルケニル基（ビニル、アリル、イソプロペニル基などの直鎖状又は分岐鎖状Ｃ２−２０アルケニル基など）など］、脂環族炭化水素基［シクロアルキル基（シクロヘキシル基などのＣ５−１０シクロアルキル基など）など］、芳香族炭化水素基［アリール基（フェニル基などのＣ６−１０アリール基など）、アラルキル基（ベンジル基などのＣ６−１０アリール−Ｃ１−４アルキル基など）など］などが挙げられる。
【００６０】
Ｒ１及びＲ２が結合して隣接するリン原子と共に形成する環は、環を構成するヘテロ原子として前記リン原子を有するヘテロ環（リン原子含有ヘテロ環）であり、通常、４〜２０員ヘテロ環、好ましくは５〜１６員ヘテロ環が挙げられる。また、前記リン原子含有ヘテロ環は、ビシクロ環であってもよい。前記リン原子含有ヘテロ環は、環内に、不飽和基（アルケニレン基、アルキニレン基など）及び／又は置換基を有していてもよい。
【００６１】
前記炭化水素基及びリン原子含有ヘテロ環が有する置換基としては、ハロゲン原子（フッ素、塩素、臭素、ヨウ素原子など）、アルキル基（メチル、エチル、ｔ−ブチル基などの直鎖状又は分岐鎖状Ｃ１−６アルキル基など）、アルケニル基（ビニル基などの直鎖状又は分岐鎖状Ｃ２−６アルケニル基など）、前記例示のシクロアルキル基、前記例示のアリール基、前記例示のアラルキル基、ヒドロキシル基、アルコキシ基（メトキシ、エトキシ基などの直鎖状又は分岐鎖状Ｃ１−４アルコキシ基など）、カルボキシル基、アシル基（アセチル基などのＣ２−６アシル基など）、アルコキシカルボニル基（メトキシカルボニル基などのＣ１−４アルコキシ−カルボニル基など）、アミノ基、Ｎ−置換アミノ基（メチルアミノ基、ジメチルアミノ基などのアルキルアミノ基など）、ニトロ基、シアノ基、オキソ基（＝Ｏ）などが挙げられる。炭化水素及びリン原子含有ヘテロ環は、前記置換基を１つ有していてもよく、同種又は異種の置換基を複数個有していてもよい。
【００６２】
前記有機ホスフィン酸(1)には、例えば、下記式(1a)及び(1b)などの化合物が含まれる。
【００６３】
【化２】
0005405738.tif 000003
（式中、環Ｚ１及びＺ２は同一又は異なって、リン原子を環の構成原子として含む４〜１０員環を示し、前記置換基を有してもよい。Ｒ１及びＲ２は前記に同じ）
なお、前記環Ｚ１、及び環Ｚ１と環Ｚ２とで構成されるビシクロ環は、前記式(1)において、Ｒ１及びＲ２が隣接するリン原子と共に形成する環（リン原子含有ヘテロ環）に対応する。
【００６４】
環Ｚ１及びＺ２の員数は、好ましくは４〜８員、さらに好ましくは５〜６員程度であってもよい。また、ヘテロ環Ｚ１及びＺ２では、ヘテロ環は、１〜２個の炭素−炭素不飽和結合を有していてもよい。
【００６５】
前記式(1a)において、Ｒ１及びＲ２は、置換基（ヒドロキシル基、カルボキシル基、アルコキシ基など）を有していてもよいアルキル基（Ｃ１−１６アルキル基など）であるのが好ましい。
【００６６】
有機ホスフィン酸塩を形成する金属としては、周期表第１族金属（アルカリ金属）（カリウム、ナトリウムなど）、周期表第２族金属（アルカリ土類金属）（マグネシウム、カルシウム、バリウムなど）、周期表第４族金属（チタン、ジルコニウムなど）、遷移金属（マンガンなどの周期表第７族金属；鉄などの周期表第８族金属；コバルトなどの周期表第９族金属；ニッケルなどの周期表第１０族金属；銅などの周期表第１１族金属など）、亜鉛などの周期表第１２族金属、アルミニウムなどの周期表第１３族金属などが挙げられる。これらの金属は、単独で又は二種以上組み合わせて使用できる。これらの金属のうち、周期表第１族金属、第２族金属、第４族金属、第８族金属、第１２族金属及び第１３族金属から選択された少なくとも一種、特に、周期表第２族金属及び／又は周期表第１３族金属が好ましい。金属塩は、含水塩、例えば、含水マグネシウム塩、含水カルシウム塩、含水アルミニウム塩、含水亜鉛塩などであってもよい。また、金属塩には、金属が部分的に酸化された塩（例えば、チタニル塩、ジルコニル塩など）も含まれる。
【００６７】
また、塩を形成する塩基性窒素含有化合物としては、例えば、アミノ基を有する窒素含有化合物［アミノトリアジン化合物（メラミン、グアナミン、ベンゾグアナミン及び／又はその縮合物（メラム、メレム、メロンなどのメラミン縮合物など）など）、グアニジン化合物（グアニジンなど）など］、尿素化合物（尿素など）などが挙げられる。塩基性窒素含有化合物は、単独で又は二種以上組み合わせて使用できる。これらの窒素含有化合物のうち、特に、アミノトリアジン化合物（メラミン、メラミン縮合物など）が好ましい。
【００６８】
これらの塩形成成分は、単独で又は二種以上組合せて使用できる。有機ホスフィン酸塩には、有機ホスフィン酸と複数種の塩形成成分との複塩、例えば、メラミン・メラム・メレム複塩、メラミン・メラム・メレム・メロン複塩なども含まれる。
【００６９】
有機ホスフィン酸化合物の具体例としては、前記式(1a)で表される有機ホスフィン酸又はその塩、例えば、置換基を有していてもよいアルキルホスフィン酸［ジアルキルホスフィン酸類（ジＣ１−１０アルキルホスフィン酸など）、例えば、ジメチルホスフィン酸、メチルエチルホスフィン酸、ジエチルホスフィン酸、エチル（ｎ−、イソ−又はｔ−）ブチルホスフィン酸、ジｎ−プロピルホスフィン酸、ジイソプロピルホスフィン酸、ジｎ−ブチルホスフィン酸、ジイソブチルホスフィン酸、ジｔ−ブチルホスフィン酸、ジペンチルホスフィン酸、ジオクチルホスフィン酸などのジアルキルホスフィン酸；（ヒドロキシメチル）メチルホスフィン酸、（ヒドロキシエチル）メチルホスフィン酸、ビス（ヒドロキシメチル）ホスフィン酸、ビス（ヒドロキシエチル）ホスフィン酸などのヒドロキシル基含有ジアルキルホスフィン酸；（２−カルボキシエチル）メチルホスフィン酸などのカルボキシル基含有ジアルキルホスフィン酸；（メトキシメチル）メチルホスフィン酸などのアルコキシ基含有ジアルキルホスフィン酸など］、アリールホスフィン酸［フェニルホスフィン酸などのＣ６−１０アリールホスフィン酸；ジフェニルホスフィン酸などのジＣ６−１０アリールホスフィン酸など］、アルキルアリールホスフィン酸（メチルフェニルホスフィン酸などのＣ１−４アルキル−Ｃ６−１０アリール−ホスフィン酸など）、及びこれらの有機ホスフィン酸の塩（ジメチルホスフィン酸Ｃａ塩、メチルエチルホスフィン酸Ｃａ塩、ジエチルホスフィン酸Ｃａ塩、ジ（ｎ−又はイソ−）プロピルホスフィン酸Ｃａ塩、ジ（ｎ−、イソ−又はｔ−）ブチルホスフィン酸Ｃａ塩、エチル（ｎ−又はイソー）プロピルホスフィン酸Ｃａ塩、エチル（ｎ−、イソ−又はｔ−）ブチルホスフィン酸Ｃａ塩、ジ（ｎ−、イソ−又はｔ−）ブチルホスフィン酸Ｃａ塩、ジペンチルホスフィン酸Ｃａ塩、ジオクチルホスフィン酸Ｃａ塩、（２−カルボキシエチル）メチルホスフィン酸Ｃａ塩及びこれらのカルシウム塩に対応するＭｇ塩などのアルカリ土類金属塩；ジメチルホスフィン酸Ａｌ塩、メチルエチルホスフィン酸Ａｌ塩、ジエチルホスフィン酸Ａｌ塩、ジ（ｎ−又はイソ−）プロピルホスフィン酸Ａｌ塩、ジ（ｎ−、イソ−又はｔ−）ブチルホスフィン酸Ａｌ塩、エチル（ｎ−又はイソー）プロピルホスフィン酸Ａｌ塩、エチル（ｎ−、イソ−又はｔ−）ブチルホスフィン酸Ａｌ塩、ジペンチルホスフィン酸Ａｌ塩、ジオクチルホスフィン酸Ａｌ塩、（２−カルボキシエチル）メチルホスフィン酸Ａｌ塩などのアルミニウム塩；ジメチルホスフィン酸Ｔｉ塩、メチルエチルホスフィン酸Ｔｉ塩、ジエチルホスフィン酸Ｔｉ塩、ジ（ｎ−又はイソ−）プロピルホスフィン酸Ｔｉ塩、ジ（ｎ−、イソ−又はｔ−）ブチルホスフィン酸Ｔｉ塩、エチル（ｎ−又はイソー）プロピルホスフィン酸Ｔｉ塩、エチル（ｎ−、イソ−又はｔ−）ブチルホスフィン酸Ｔｉ塩、ジペンチルホスフィン酸Ｔｉ塩、ジオクチルホスフィン酸Ｔｉ塩、（２−カルボキシエチル）メチルホスフィン酸Ｔｉ塩及びこれらの塩に対応するチタニル塩などのチタン塩；ジメチルホスフィン酸Ｚｎ塩、ジエチルホスフィン酸Ｚｎ塩、メチルエチルホスフィン酸Ｚｎ塩、ジ（ｎ−又は��ソ−）プロピルホスフィン酸Ｚｎ塩、ジ（ｎ−、イソ−又はｔ−）ブチルホスフィン酸Ｚｎ塩、エチル（ｎ−又はイソー）プロピルホスフィン酸Ｚｎ塩、エチル（ｎ−、イソ−又はｔ−）ブチルホスフィン酸Ｚｎ塩、ジペンチルホスフィン酸Ｚｎ塩、ジオクチルホスフィン酸Ｚｎ塩、（２−カルボキシエチル）メチルホスフィン酸Ｚｎ塩などの亜鉛塩；ジメチルホスフィン酸メラミン塩、メチルエチルホスフィン酸メラミン塩、ジエチルホスフィン酸メラミン塩、ジ（ｎ−又はイソ−）プロピルホスフィン酸メラミン塩、ジ（ｎ−、イソ−又はｔ−）ブチルホスフィン酸メラミン塩、エチル（ｎ−又はイソー）プロピルホスフィン酸メラミン塩、エチル（ｎ−、イソ−又はｔ−）ブチルホスフィン酸メラミン塩、ジペンチルホスフィン酸メラミン塩、ジオクチルホスフィン酸メラミン塩、（２−カルボキシエチル）メチルホスフィン酸メラミン塩、これらのメラミン塩に対応するメラミン・メラム・メレム複塩などのアミノトリアジン化合物との塩など）などが挙げられる。
【００７０】
また、有機ホスフィン酸化合物の具体例としては、前記式(1b)で表される有機ホスフィン酸又はその塩、例えば、１−ヒドロキシ−１Ｈ−ホスホラン−１−オキシド、２−カルボキシ−１−ヒドロキシ−１Ｈ−ホスホラン−１−オキシドなどの置換基を有していてもよいアルキレンホスフィン酸（Ｃ３−８アルキレンホスフィン酸など）；１−ヒドロキシホスホラン−１−オキシドなどの置換基を有していてもよいアルケニレンホスフィン酸（Ｃ３−８アルケニレンホスフィン酸など）；１，３−シクロブチレンホスフィン酸、１，３−シクロペンチレンホスフィン酸、１，４−シクロオクチレンホスフィン酸、１，５−シクロオクチレンホスフィン酸などのシクロアルキレンホスフィン酸（Ｃ４−１０シクロアルキレンホスフィン酸など）；又はこれらの塩（１−ヒドロキシ−１Ｈ−ホスホラン−１−オキシドのアルカリ土類金属塩（Ｃａ塩、Ｍｇ塩など）、Ａｌ塩、Ｔｉ塩、チタニル塩、Ｚｎ塩などの金属塩；メラミン塩、メラミン・メラム・メレム複塩などのアミノトリアジン塩など）などが挙げられる。
【００７１】
また、好ましい有機ホスフィン酸化合物のうち、前記多価ホスフィン酸の具体例としては、複数のホスフィン酸（又は有機ホスフィン酸）が多価有機基で連結された多価ホスフィン酸、例えば、アルカンビスホスフィン酸［エタン−１，２−ビス（ホスフィン酸）などのＣ１−１０アルカンビス（ホスフィン酸）など］、アルカンビス（アルキルホスフィン酸）［エタン−１，２−ビス（メチルホスフィン酸）などのＣ１−１０アルカンビス（Ｃ１−６アルキルホスフィン酸）など］、又はこれらの塩などが挙げられる。塩としては、エタン−１，２−ビスホスフィン酸Ｃａ塩、エタン−１，２−ビス（メチルホスフィン酸）のＣａ塩、Ｍｇ塩、Ａｌ塩、Ｚｎ塩、Ｔｉ塩、又はチタニル塩などの金属塩；エタン−１，２−ビスホスフィン酸メラミン塩、エタン−１，２−ビス（メチルホスフィン酸）メラミン塩、メラム塩、メレム塩、メラミン・メラム・メレム複塩などの窒素含有化合物との塩などが挙げられる。
【００７２】
有機ホスフィン酸塩の具体例として、例えば、特開昭５５−５９７９号公報、特開平８−７３７２０号公報、特開平９−２７８７８４号公報、特開平１１−２３６３９２号公報、特開２００１−２６８６号公報、特開２００４−２３８３７８号公報、特開２００４−２６９５２６号公報、特開２００４−２６９８８４号公報、特開２００４−３４６３２５号公報、特表２００１−５１３７８４号公報、特表２００１−５２５３２７号公報、特表２００１−５２５３２８号公報、特表２００１−５２５３２９号公報、特表２００１−５４０２２４号公報、米国特許第４１８０４９５号明細書、米国特許第４２０８３２１号明細書、米国特許第４２０８３２２号明細書、米国特許第６２２９０４４号明細書、米国特許第６３０３６７４号明細書に記載されている化合物が挙げられる。
【００７３】
（難燃助剤）
難燃助剤としては、芳香族樹脂［フェノール系樹脂、アニリン系樹脂、ポリフェニレンオキシド系樹脂、芳香族エポキシ樹脂（ビスフェノールＡ型エポキシ樹脂、ノボラック型エポキシ樹脂など）、フェノキシ樹脂（ビスフェノールＡ型フェノキシ樹脂など）、ポリフェニレンスルフィド系樹脂、ポリカーボネート系樹脂、ポリアリレート樹脂、芳香族ポリアミド樹脂、液晶性であってもよい芳香族ポリエステル樹脂、液晶性であってもよい芳香族ポリエステルアミド樹脂など］、アンチモン含有化合物、モリブデン含有化合物（酸化モリブデンなど）、タングステン含有化合物（酸化タングステンなど）、ビスマス含有化合物（酸化ビスマスなど）、スズ含有化合物（酸化スズなど）、鉄含有化合物（酸化鉄など）、銅含有化合物（酸化銅など）、リン含有化合物［（縮合）リン酸アミノトリアジン塩を除くリン含有化合物、例えば、リン酸エステル、縮合リン酸エステル、リン酸エステルアミド（ホスホルアミドなど）、縮合リン酸エステルアミド、ホスホニトリル化合物［例えば、（架橋）フェノキシホスファゼン、（架橋）トリルオキシホスファゼン、（架橋）キシリルオキシホスファゼン、（架橋）トリルオキシフェノキシホスファゼン、（架橋）キシリルオキシフェノキシホスファゼンなどの非架橋又は架橋アリールオキシホスファゼンなど］、有機ホスホン酸化合物又は有機亜ホスホン酸化合物（例えば、有機（亜）ホスホン酸エステル、有機（亜）ホスホン酸アミノトリアジン塩、有機（亜）ホスホン酸金属塩など）などの有機化合物；赤リン、リン酸ホウ素、（亜）リン酸金属塩、次亜リン酸金属塩などの無機化合物など］、ケイ素含有化合物［（ポリ）オルガノシロキサン、層状ケイ酸塩など］、イオウ含有化合物（有機スルホン酸化合物、パーフルオロアルカンスルホン酸の金属塩、スルファミン酸化合物又はその塩など）、フッ素含有樹脂などが例示できる。これらの難燃助剤は、単独で又は二種以上組み合わせて使用できる。なお、前記難燃助剤としては、通常、前記ベース樹脂とは種類の異なる成分が使用される。特に、難燃助剤が樹脂状難燃助剤（芳香族樹脂、例えば、芳香族ポリエステル樹脂、芳香族ポリアミド樹脂、ポリカーボネート系樹脂、ポリフェニレンオキシド系樹脂、ポリフェニレンスルフィド系樹脂など）の場合、前記ベース樹脂とは種類の異なる樹脂が使用される。
【００７４】
これらの難燃助剤のうち、特に、アンチモン含有化合物、芳香族樹脂［フェノール系樹脂、ポリフェニレンオキシド系樹脂、芳香族エポキシ樹脂、フェノキシ樹脂、ポリフェニレンスルフィド系樹脂、ポリカーボネート系樹脂、ポリアリレート樹脂、芳香族ポリアミド樹脂（構成単量体成分の全てが芳香族系単量体であるポリアミド樹脂、例えば、芳香族ジカルボン酸成分と芳香族ジアミン成分とのポリアミドなど）、液晶性であってもよい芳香族ポリエステル樹脂（構成単量体成分の全てが芳香族系単量体であるポリエステル樹脂、例えば、芳香族ジカルボン酸と芳香族ジオールとのポリエステルなど）及び液晶性であってもよい芳香族ポリエステルアミド樹脂（構成単量体成分の全てが芳香族系単量体であるポリエステルアミド樹脂など）］及びリン含有化合物（（縮合）リン酸アミノトリアジン塩を除くリン含有化合物）から選択された少なくとも一種を用いるのが好ましい。アンチモン含有化合物を用いると難燃性をさらに向上させることができ、フッ素含有樹脂及び／又はケイ素含有化合物を用いると、ドリッピングを効果的に防止できる。なお、前記芳香族ジカルボン酸、芳香族ジアミン、芳香族ジオールなどの単量体成分は、前記ベース樹脂の項で例示の各成分が使用できる。
【００７５】
アンチモン含有化合物としては、例えば、酸化アンチモン［三酸化アンチモン（Ｓｂ２Ｏ３など）、五酸化アンチモン（ｘＮａ２Ｏ・Ｓｂ２Ｏ５・ｙＨ２Ｏ（ｘ＝０〜１、ｙ＝０〜４）など）など］、アンチモン酸塩［アンチモン酸金属塩（例えば、アンチモン酸ナトリウムなどのアルカリ金属塩、アンチモン酸マグネシウムなどのアルカリ土類金属塩など）、アンチモン酸アンモニウムなど］などが挙げられる。これらのアンチモン含有化合物は、単独で又は二種以上組み合わせて使用できる。前記アンチモン含有化合物のうち、酸化アンチモン及びアンチモン酸のアルカリ金属塩などが好ましい。
【００７６】
また、アンチモン含有化合物は、必要により、エポキシ化合物、シラン化合物、イソシアネート化合物及び／又はチタネート化合物などの表面処理剤で表面処理して用いてもよい。
【００７７】
なお、アンチモン含有化合物の平均粒子径は、例えば、０．０２〜５μｍ、好ましくは０．１〜３μｍ程度であってもよい。
【００７８】
前記フッ素含有樹脂には、フッ素含有単量体の単独又は共重合体、例えば、フッ素含有単量体（テトラフルオロエチレン、クロロトリフルオロエチレン、ビニリデンフルオライド、ヘキサフルオロプロピレン、パーフルオロアルキルビニルエーテルなど）の単独又は共重合体や、前記フッ素含有単量体と他の共重合性単量体（エチレン、プロピレンなどのオレフィン系単量体、（メタ）アクリレートなどのアクリル系単量体など）との共重合体などが含まれる。
【００７９】
このようなフッ素含有樹脂としては、具体的には、ポリテトラフルオロエチレン、ポリクロロトリフルオロエチレン、ポリビニリデンフルオライドなどの単独重合体；テトラフルオロエチレン−ヘキサフルオロプロピレン共重合体、テトラフルオロエチレン−パーフルオロアルキルビニルエーテル共重合体、エチレン−テトラフルオロエチレン共重合体、エチレン−クロロトリフルオロエチレン共重合体などの共重合体が例示できる。フッ素含有樹脂は、単独で又は二種以上組み合わせて使用できる。
【００８０】
なお、前記フッ素含有樹脂は、粒子状で使用してもよく、平均粒径は、例えば、１０〜５０００μｍ程度、好ましくは１００〜１０００μｍ程度、さらに好ましくは１００〜７００μｍ程度であってもよい。
【００８１】
ケイ素含有化合物としては、モンモリロナイト、サポナイト、バイデライト、ヘクトライト、フッ素ヘクトライトなどのスメクタイト系層状ケイ酸塩、Ｌｉ型フッ素テニオライト、Ｎａ型フッ素テニオライト、Ｌｉ型四ケイ素フッ素雲母、Ｎａ型四ケイ素フッ素雲母などの膨潤性合成フッ素雲母、バーミュライト、ハロイサイトなどが挙げられる。尚、層状ケイ酸塩には、四級アンモニウムや四級ホスホニウムなどの有機オニウムカチオンを層間にインタカレートした変性層状ケイ酸塩、エポキシ基、アミノ基、カルボキシル基、酸無水物基、オキサゾリン基等の反応性官能基を付加した変性層状ケイ酸塩（反応性官能基を有するシランカップリング剤で処理した層状ケイ酸塩など）なども含まれる。さらに、その他のケイ素含有化合物として、（ポリ）オルガノシロキサン、例えば、ポリジメチルシロキサン、ポリメチルフェニルシロキサンなどのポリオルガノシロキサン（オルガノシロキサンの単独重合体又は共重合体など）などが挙げられる。これらの（ポリ）オルガノシロキサンのうち、粘度１×１０−３〜５×１０−２ｍ２ｓ−１（２５℃）程度のオルガノシロキサンが好ましい。これらのケイ素含有化合物は単独で又は二種以上組み合わせて使用できる。
【００８２】
リン含有化合物としては、（縮合）リン酸アミノトリアジン塩を除くリン含有化合物、例えば、リン酸エステル又は縮合リン酸エステル［例えば、レゾルシノールビス（ジフェニルホスフェート）、ハイドキノンビス（ジフェニルホスフェート）、ビフェニルビス（ジフェニルホスフェート）、ビスフェノール−Ａ（ジフェニルホスフェート）、レゾルシノールビス（ジ−２，６−キシリルホスフェート）、ハイドキノンビス（ジ−２，６−キシリルホスフェート）、ビフェニルビス（ジ−２，６−キシリルホスフェート）、ビスフェノール−Ａビス（ジ−２，６−キシリルホスフェート）、ペンタエリスリトールジフェニルホスフェート、ペンタエリスリトールジ−２，６−キシリルホスフェート、２，６，７−トリオキサ−１−ホスファビシクロ［２．２．２］オクタン−４−メタノール−１−オキシド、及び米国特許第４１５４７７５号明細書及び米国特許第４８０１６２５号明細書に記載のリン酸エステル化合物など］、リン酸エステルアミド又は縮合リン酸エステルアミド［例えば、１，４−ピペラジンジイルテトラフェニルホスフェート、１，４−ピペラジンジイルテトラー２，６−キシリルホスフェート、Ｎ，Ｎ’−ビス（ネオペンチレンジオキシホスフィニル）ピペラジン、及び特開平１０−１７５９８５号公報、特開２００１−１３９８２３号公報及び特開２００１−３５４６８９号公報に記載のリン酸エステルアミド（ホスホルアミドなど）など］、ホスホニトリル化合物［例えば、フェノキシホスファゼン、トリルオキシホスファゼン、キシリルオキシホスファゼン、フェノキシトリルオキシホスファゼン、フェノキシキシリルホスファゼンなどの環状及び／又は鎖状のアリールオキシホスファゼン（非架橋アリールオキシホスファゼン）、それらの架橋物（例えば、ビスフェノール類残基で架橋されたフェノキシホスファゼンなどの架橋アリールオキシホスファゼンなど）、及びＷＯ９９／１９３８３号公報、ＷＯ００／９５１８号公報、ＷＯ０２／９８８８６号公報及びＷＯ０４／２４８４４号公報に記載のホスファゼン化合物など］、有機（亜）ホスホン酸化合物［例えば、有機（亜）ホスホン酸エステル、有機（亜）ホスホン酸金属塩（例えば、Ｌｉ，Ｎａ，Ｋなどのアルカリ金属塩；Ｍｇ，Ｃａ，Ｓｒなどのアルカリ土類金属塩；Ｃｅなどの周期表第３族金属塩；Ｔｉ，Ｚｒなどの第４族金属塩；Ｍｎなどの第７族金属塩；Ｆｅなどの第８族金属塩；Ｚｎなどの第１２族金属塩；Ａｌなどの第１３族金属塩；Ｓｎ，Ｇｅなどの第１４族金属塩；Ｓｂ，Ｂｉなどの第１５族金属塩などの各種金属塩）、有機（亜）ホスホン酸の塩基性窒素化合物塩［メラミン塩、グアナミン塩、ベンゾグアナミン塩及び／又はそれらの縮合物塩（メラム塩、メレム塩、メロン塩などのメラミン縮合物塩など）などのアミノトリアジン塩など］、及び無機リン化合物［例えば、赤燐；リン酸類（リン酸、亜リン酸、次亜リン酸など）とアルカリ土類金属又は周期表第１３族金属との塩（複塩も含む）、例えば、リン酸金属塩（リン酸カルシウム、リン酸アルミニウム、リン酸・亜リン酸アルミニウム複塩など）、亜リン酸金属塩（亜リンカルシウム、亜リン酸アルミニウムなど）、次亜リン酸金属塩（次亜リン酸カルシウム、次亜リン酸アルミニウムなど）；リン酸ホウ素など］などが挙げられる。リン含有化合物は、単独で又は二種以上組み合わせて使用できる。
【００８３】
これらのリン含有化合物のうち、特に、有機（亜）ホスホン酸化合物が好ましい。有機（亜）ホスホン酸化合物の具体例としては、例えば、メチルホスホン酸、エチルホスホン酸、ｎ−プロピルホスホン酸、イソプロピルホスホン酸、ｎ−ブチルホスホン酸、イソブチルホスホン酸、ペンチルホスホン酸、オクチルホスホン酸、ヒドロキシアルキルホスホン酸（ヒドロキシメチルホスホン酸、ヒドロキシエチルホスホン酸、ヒドロキシプロピルホスホン酸など）、アルコキシアルキルホスホン酸（メトキシメチルホスホン酸、エトキシエチルホスホン酸など）、カルボキシアルキルホスホン酸（カルボキシメチルホスホン酸、２−カルボキシエチルホスホン酸など）、メチル亜ホスホン酸、エチル亜ホスホン酸、ｎ−プロピル亜ホスホン酸、イソプロピル亜ホスホン酸、ｎ−ブチル亜ホスホン酸、イソブチル亜ホスホン酸、ペンチル亜ホスホン酸、オクチル亜ホスホン酸などの置換基を有していてもよいアルキル（亜）ホスホン酸（Ｃ１−１６アルキル（亜）ホスホン酸など）；フェニルホスホン酸、トリルホスホン酸、フェニル亜ホスホン酸などの置換基を有していてもよいアリール（亜）ホスホン酸（Ｃ６−１０アリール（亜）ホスホン酸など）；エタン−１，２−ジホスホン酸、ヒドロキシエタンジホスホン酸などの置換基を有していてもよいアルキレンジホスホン酸（Ｃ２−６アルキレンジホスホン酸など）；１−ヒドロキシエチリデン−１，１−ジホスホン酸などの置換基を有していてもよいアルキリデンジホスホン酸（Ｃ１−４アルキリデンジホスホン酸など）；１，４−フェニレンジホスホン酸、１，４−フェニレンジ亜ホスホン酸などのアリーレンジ（亜）ホスホン酸（Ｃ６−１２アリーレンジ（亜）ホスホン酸など）；ニトリロトリス（メチルホスホン酸）などの置換基（ヒドロキシル基など）を有していてもよいニトリロトリス（アルキルホスホン酸）［ニトリロトリス（Ｃ１−４アルキルホスホン酸）など］；オキシジメチルホスホン酸などの置換基（ヒドロキシル基など）を有していてもよいオキシジ（アルキルホスホン酸）［オキシジ（Ｃ１−４アルキルホスホン酸）など］；ポリビニルホスホン酸、ポリアリルホスホン酸などの高分子型ホスホン酸；これらの有機（亜）ホスホン酸のエステル［メチルホスホン酸モノメチルエステル、２−カルボキシエチルホスホン酸エチル、カルボキシメチルホスホン酸トリエチル、カルボキシエチルホスホン酸トリエチルなどの置換基を有していてもよいアルキル（亜）ホスホン酸のモノ又はポリアルキルエステル（Ｃ１−１６アルキル（亜）ホスホン酸のモノ又はジＣ１−１６アルキルエステルなど）；メチルホスホン酸のペンタエリスリトールエステル、メチルホスホン酸の２−エチル−２−ヒドロキシメチル−１，３−プロパンジオールエステル、ヒドロキシエチルポリ（オキシエチル）ホスホン酸エステルなどの置換基を有していてもよいアルキル（亜）ホスホン酸と多価アルコールとのエステルなど］；これらの有機（亜）ホスホン酸の塩［メチル（亜）ホスホン酸Ｃａ塩、エチル（亜）ホスホン酸Ｃａ塩、ｎ−プロピル（亜）ホスホン酸Ｃａ塩、イソプロピル（亜）ホスホン酸Ｃａ塩、ｎ−ブチル（亜）ホスホン酸Ｃａ塩、イソブチル（亜）ホスホン酸Ｃａ塩、ｔ−ブチル（亜）ホスホン酸Ｃａ塩、ペンチル（亜）ホスホン酸Ｃａ塩、オクチル（亜）ホスホン酸Ｃａ塩などのアルキル（亜）ホスホン酸Ｃａ塩、これらのアルキル（亜）ホスホン酸Ｃａ塩に対応するアルキル（亜）ホスホン酸Ｍｇ塩、１−ヒドロキシエチリデン−１，１−ジホスホン酸Ｃａ塩、ニトリロトリス（メチルホスホン酸）Ｃａ塩、ニトリロトリス（メチルホスホン酸）Ｍｇ塩などのアルカリ土類金属塩；前記アルキル（亜）ホスホン酸Ｃａ塩に対応するアルキル（亜）ホスホン酸Ｔｉ塩、１−ヒドロキシエチリデン−１，１−ジホスホン酸Ｔｉ塩、ニトリロトリス（メチルホスホン酸）Ｔｉ塩およびこれらのＴｉ塩に対応するチタニル塩などのチタン塩（チタニル塩も含む）；前記アルキル（亜）ホスホン酸Ｃａ塩に対応するアルキル（亜）ホスホン酸Ａｌ塩、エタン−１，２−ジホスホン酸Ａｌ塩、カルボキシメチルホスホン酸Ａｌ塩、２−カルボキシエチルホスホン酸Ａｌ塩、メチルホスホン酸モノメチルエステルのＡｌ塩、１−ヒドロキシエチリデン−１，１−ジホスホン酸Ａｌ塩、ニトリロトリス（メチルホスホン酸）Ａｌ塩などのアルミニウム塩；前記アルキル（亜）ホスホン酸Ｃａ塩に対応するアルキル（亜）ホスホン酸Ｚｎ塩、１−ヒドロキシエチリデン−１，１−ジホスホン酸Ｚｎ塩、ニトリロトリス（メチルホスホン酸）Ｚｎ塩などの亜鉛塩；前記アルキル（亜）ホスホン酸Ｃａ塩に対応するアルキル（亜）ホスホン酸メラミン塩、これらのメラミン塩に対応するメラム塩、メレム塩、メロン塩、メラミン・メラム・メレム複塩、メラミン・メラム・メレム・メロン複塩、１−ヒドロキシエチリデン１−１−ジホスホン酸のモノ乃至テトラメラミン塩、ニトリロトリス（メチルホスホン酸）モノ乃至ヘキサメラミン塩などのアミノトリアジン化合物（メラミン又はその縮合物など）との塩など］などが挙げられる。これらの有機（亜）ホスホン酸化合物のうち、特に、有機（亜）ホスホン酸塩が好ましい。
【００８４】
また、有機（亜）ホスホン酸化合物として、例えば、特開昭４８−５７９８８号公報、特開昭５５−５９７９号公報、特開昭５６−８４７５０号公報、特開昭６３−２２８６６号公報、特開平１−２２６８９１号公報、特開平２−１８０８７５号公報、特開平４−２３４８９３号公報、特開平７−２２４０７８号公報、特開平７−２４７１１２号公報、特開平８−５９６７９号公報、特開平８−２４５６５９号公報、特開平９−２７２７５９号公報、特開２０００−６３８４３号公報、特開２００１−２６８８号公報、特開２００１−６４４３８号公報、特開２００１−６４５２１号公報、特開２００１−９８１６１号公報、特開２００１−９８２７３号公報、特開２００１−１０６９１９号公報、ＷＯ００／１１１０８号公報、ＷＯ０１／５７１３４号公報、米国特許第３７８９０９１号明細書、米国特許第３８４９３６８号明細書、米国特許第４３９０４７７号明細書に記載の化合物なども使用できる。
【００８５】
これらの有機（亜）リン酸化合物は単独で又は二種以上組み合わせて使用できる。
【００８６】
（オレフィン系樹脂）
本発明の樹脂組成物は、さらにオレフィン系樹脂を含有してもよい。オレフィン系樹脂を用いると、樹脂組成物の電気特性（例えば、耐トラッキング性）をさらに改善することができる。
【００８７】
オレフィン系樹脂としては、例えば、オレフィン系単量体［エチレン、プロピレン、１−ブテン、３−メチル−１−ペンテン、４−メチル−１−ブテン、１−ヘキセン、１−オクテンなどのα−オレフィン（特に、α−Ｃ２−１０オレフィン）；環状オレフィン｛例えば、シクロブテン、シクロペンテン、シクロヘキセンなどのシクロアルケン（Ｃ３−１０シクロアルケンなど）；シクロペンチン、シクロヘキシンなどのＣ３−１０シクロアルキン；架橋環式オレフィン（ノルボルネン、テトラジシクロドデセンなどのポリシクロアルケン、ジシクロペンタジエンなどのジシクロアルカジエンなど）；又はこれらの誘導体（アルキル置換体、アルキリデン置換体、アルコキシ置換体、アシル置換体、カルボキシ置換体など）など｝など］の単独又は共重合体、前記オレフィン系単量体又は重合体と、共重合性単量体［ビニル系単量体、例えば、（メタ）アクリル酸又はその塩（金属塩など）、（メタ）アクリル酸エステル（（メタ）アクリル酸アルキルエステル、（メタ）アクリル酸グリシジルエステルなど）などのアクリル系単量体；酢酸ビニルなどの有機酸ビニルエステル系単量体；フマル酸、（無水）マレイン酸、（無水）イタコン酸、（無水）シトラコン酸、（無水）ナジック酸などのα，β−不飽和ジカルボン酸系単量体；（メタ）アクリロニトリルなどのシアン化ビニル系単量体など］との共重合体（ランダム共重合体、ブロック共重合体、グラフト共重合体など）などが挙げられる。
【００８８】
オレフィン系樹脂としては、具体的に、例えば、α−オレフィン系樹脂［例えば、ポリエチレン、ポリプロピレン、プロピレン−エチレン共重合体などのα−Ｃ２−３オレフィンの単独又は共重合体；エチレン−（メタ）アクリル酸共重合体、プロピレン−（メタ）アクリル酸共重合体、エチレン−（メタ）アクリル酸金属塩共重合体、エチレン−（メタ）アクリル酸エステル共重合体（エチレン−エチルアクリレート共重合体などのエチレン−（メタ）アクリル酸アルキル共重合体；エチレン−（メタ）アクリル酸グリシジル共重合体；エチレン−（メタ）アクリル酸グリシジル−（メタ）アクリル酸アルキル共重合体など）などのα−Ｃ２−３オレフィンと共重合性単量体との共重合体など］、酸変性オレフィン系樹脂［例えば、オレフィン系樹脂の単独又は共重合体を、α，β−不飽和カルボン酸（（メタ）アクリル酸、マレイン酸、フマル酸、イタコン酸、シトラコン酸、ナジック酸など）及び／又はその酸無水物で変性した酸変性オレフィン系樹脂など］、環状オレフィン系樹脂（例えば、環状オレフィンの単独重合体、α−Ｃ２−１０オレフィン−環状オレフィン共重合体など）などが挙げられる。オレフィン系樹脂は、単独で又は２種以上組み合わせて使用できる。
【００８９】
これらのオレフィン系樹脂のうち、ポリα−Ｃ２−３オレフィン（特にポリエチレン、ポリプロピレン、プロピレン−エチレンブロック共重合体）、α−Ｃ２−３オレフィン−（メタ）アクリル酸エステル共重合体［例えば、α−Ｃ２−３オレフィン−（メタ）アクリル酸Ｃ１−４アルキル共重合体（特に、エチレン−アクリル酸エチル共重合体）、α−Ｃ２−３オレフィン−（メタ）アクリル酸グリシジル共重合体（特に、エチレン−（メタ）アクリル酸グリシジル共重合体）、α−Ｃ２−３オレフィン−（メタ）アクリル酸グリシジル−（メタ）アクリル酸Ｃ１−４アルキル共重合体（特に、エチレン−（メタ）アクリル酸グリシジル−（メタ）アクリル酸メチル共重合体など）など］、酸変性ポリオレフィン（無水マレイン酸変性ポリプロピレンなどの酸変性ポリＣ２−３オレフィンなど）などが好ましい。
【００９０】
オレフィン系樹脂の数平均分子量は、特に制限されないが、例えば、３００〜２０×１０５、好ましくは５００〜１０×１０４程度である。
【００９１】
（電気特性向上助剤）
本発明の難燃性樹脂組成物は、必要により、さらに、電気特性を向上させるための添加剤（電気特性向上助剤）、例えば、窒素含有化合物［アミノトリアジン化合物（メラミン；グアナミン；メラム、メレムなどのメラミン縮合物など）、アミノトリアジン化合物の塩（前記アミノトリアジン化合物の有機酸又は無機酸塩、例えば、メラミンシアヌレートなどのシアヌール酸塩など）など］、リン含有化合物［（ポリ）リン酸塩（塩基性窒素含有化合物との塩、金属塩など）、有機リン酸エステル、ポリリン酸アミドなど］、ケイ素含有化合物［ケイ酸塩（タルク、カオリン、ケイ酸アルミニウムなど）、ハイドロタルサイト、ゼオライトなど］、無機金属化合物［無機酸（リン酸及びケイ酸以外の無機酸、例えば、炭酸、ホウ酸、スズ酸、タングステン酸、硫酸など）の金属塩、金属酸化物（酸化マグネシウム、酸化鉄、酸化チタン、酸化亜鉛、アルミナなど）、金属水酸化物（水酸化アルミニウム、水酸化マグネシウム、水酸化ジルコニウム、アルミナ水和物（ベーマイト）など）、金属硫化物（硫化亜鉛、硫化モリブデン、硫化タングステンなど）など］などを含有してもよい。これらの電気特性向上助剤は、単独で又は二種以上組み合わせて使用できる。なお、電気特性向上助剤としては、通常、前記有機ホスフィン酸又はその塩及び難燃助剤とは種類の異なる化合物が使用される。
【００９２】
前記電気特性向上助剤のうち、前記リン含有化合物としては、（ポリ）リン酸塩［ポリリン酸アンモニウムなどのアンモニウム塩；ポリリン酸（ピロリン酸も含む）とアミノトリアジン化合物との塩（ポリリン酸メラミン；ポリリン酸とメラミン縮合物との塩、例えば、ポリリン酸メラム、ポリリン酸メレム、ポリリン酸メロン、ポリリン酸メラミン・メラム・メレム複塩、ポリリン酸メラミン・メラム・メレム・メロン複塩、ポリメタリン酸メラミン、ポリメタリン酸メラミン・メラム・メレム複塩など）；リン酸又はポリリン酸（ピロリン酸も含む）の金属塩（リン酸水素カルシウムなどのリン酸水素金属塩（アルカリ土類金属塩など）；（ポリ）リン酸アルミニウム塩などの（ポリ）リン酸金属塩；ピロリン酸アルミニウム塩、リン酸ピロリン酸アルミニウム複塩などのピロリン酸金属塩など）など］、有機リン酸エステル（脂肪族有機リン酸エステル、例えば、リン酸トリメチルなどのリン酸アルキルなど）、ポリリン酸アミド（（ポリ）リン酸及び／又は有機リン酸と、シアナミド誘導体とを、尿素及び／又はリン酸尿素の存在下で焼成、縮合して得られる高分子化合物など）などが挙げられる。また、前記無機金属化合物を構成する金属としては、アルカリ金属（Ｋ、Ｎａなど）、アルカリ土類金属（Ｍｇ、Ｃａ、Ｂａなど）、遷移金属（Ｆｅ、Ｃｏなど）、周期表第１２属金属（Ｚｎなど）などが挙げられる。無機金属化合物のうち、無機酸の金属塩としては、炭酸塩（炭酸カルシウムなどのアルカリ土類金属塩など）、ホウ酸塩（無水又は含水ホウ酸亜鉛、無水又は含水ホウ酸カルシウムなどの（含水）ホウ酸金属塩など）、スズ酸塩（無水又は含水スズ酸亜鉛などの（含水）スズ酸金属塩など）、タングステン酸塩（タングステン酸亜鉛など）、硫酸塩（硫酸カルシウム、硫酸バリウムなど）などが挙げられる。
【００９３】
電気特性向上助剤のうち、金属酸化物、金属硫化物、（含水）ケイ酸金属塩、（含水）ホウ酸金属塩、（含水）スズ酸金属塩、リン酸水素金属塩、ピロリン酸塩、ポリリン酸塩、ポリメタリン酸塩及びポリリン酸アミドから選択された少なくとも一種などが好ましい。特に、酸化チタン、硫化亜鉛、タルク、カオリン、（含水）ホウ酸亜鉛、（含水）ホウ酸カルシウム、（含水）スズ酸亜鉛、リン酸水素カルシウム、メラミンシアヌレート、ポリリン酸メラミン、ポリリン酸メラム、ポリリン酸メレム、ポリリン酸メロン、ポリリン酸メラミン・メラム・メレム複塩、ポリリン酸メラミン・メラム・メレム・メロン複塩、ポリメタリン酸メラミン及びポリメタリン酸メラミン・メラム・メレム複塩から選択された少なくとも一種が好ましい。
【００９４】
（各成分の割合）
ハロゲン系難燃剤の割合は、ベース樹脂１００重量部に対して、例えば、３〜３０重量部、好ましくは５〜２５重量部、さらに好ましくは７〜２０重量部程度である。
【００９５】
有機ホスフィン酸化合物の割合は、ベース樹脂１００重量部に対して、例えば、１〜３０重量部、好ましくは３〜２８重量部、さらに好ましくは５〜２５重量部程度である。また、有機ホスフィン酸化合物の割合は、ハロゲン系難燃剤１００重量部に対して、例えば、５〜５００重量部、好ましくは１０〜３００重量部、さらに好ましくは２０〜２８０重量部程度であってもよい。
【００９６】
難燃助剤の割合は、ベース樹脂１００重量部に対して、例えば、０．１〜３０重量部、好ましくは０．５〜２０重量部、さらに好ましくは１〜１５重量部程度である。また、難燃助剤の割合は、ハロゲン系難燃剤１００重量部に対して、例えば、０．１〜２００重量部、好ましくは０．２〜１５０重量部、さらに好ましくは０．５〜１２０量部程度であってもよい。また、有機ホスフィン酸又はその塩と難燃助剤との割合（重量比）は、有機ホスフィン酸又はその塩／難燃助剤＝１０／９０〜９９．９／０．１、好ましくは２０／８０〜９９／１、さらに好ましくは２５／７５〜９７／３程度であってもよい。
【００９７】
オレフィン系樹脂の割合は、ベース樹脂１００重量部に対して、例えば、０〜３０重量部、好ましくは１〜２０重量部、さらに好ましくは２〜１５重量部程度であってもよい。また、オレフィン系樹脂の割合は、ハロゲン系難燃剤１００重量部に対して、例えば、０〜３００重量部（例えば、０．５〜２００重量部）、好ましくは１〜１５０重量部、さらに好ましくは５〜１２０重量部程度であってもよい。また、オレフィン系樹脂の割合は、ハロゲン系難燃剤と有機ホスフィン酸又はその塩との総量１００重量部に対して、例えば、１〜１５０重量部、好ましくは５〜１００重量部、さらに好ましくは１０〜９０重量部程度である。
【００９８】
電気特性向上助剤の割合は、ベース樹脂１００重量部に対して、例えば、０〜３０重量部、好ましくは１〜２０重量部、さらに好ましくは１．５〜１５重量部（例えば、２〜１５重量部）程度であってもよい。また、電気特性向上助剤の割合は、ハロゲン系難燃剤１００重量部に対して、例えば、０〜３００重量部、好ましくは０．５〜２００重量部、さらに好ましくは１〜１５０重量部程度であってもよい。
【００９９】
本発明において、難燃性樹脂組成物は、さらに他の添加剤、例えば、他の難燃剤（窒素系、リン系難燃剤など）、酸化防止剤（フェノール系酸化防止剤、アミン系酸化防止剤、ヒドロキノン系酸化防止剤、キノリン系酸化防止剤、イオウ系酸化防止剤、リン系酸化防止剤など）、安定剤（紫外線吸収剤、耐候（光）安定剤、熱安定剤、加工安定剤、リン系安定剤、反応性安定剤など）、帯電防止剤、滑剤、離型剤、結晶化核剤、可塑剤、着色剤（染料、顔料など）、潤滑剤、ドリッピング防止剤、充填剤（ガラス繊維や炭素繊維などの繊維状無機充填剤や、ガラスフレークなどの非繊維状無機充填剤など）などを含有してもよい。これらの他の添加剤は、単独で又は二種以上組み合わせて使用できる。
【０１００】
前記樹脂組成物は、前記添加剤のうち、酸化防止剤、安定剤（特に、リン系安定剤、反応性安定剤）、滑剤及び充填剤から選択された少なくとも一種を含有するのが好ましい。また、上記添加剤のうち、少なくとも充填剤を用いてもよい。
【０１０１】
難燃性樹脂組成物における充填剤の割合は、ベース樹脂１００重量部に対して、例えば、０〜１００重量部、好ましくは０．５〜８０重量部、さらに好ましくは１〜７０重量部程度であってもよい。
【０１０２】
前記酸化防止剤のうち、フェノール系酸化防止剤には、ヒンダードフェノール類、例えば、１，６−ヘキサンジオール−ビス［３−（３，５−ジ−ｔ−ブチル−４−ヒドロキシフェニル）プロピオネート］などのＣ２−１０アルカンジオール−ビス［３−（３，５−ジ−分岐Ｃ３−６アルキル−４−ヒドロキシフェニル）プロピオネート］；トリエチレングリコール−ビス［３−（３−ｔ−ブチル−５−メチル−４−ヒドロキシフェニル）プロピオネート］などのジ又はトリオキシＣ２−４アルキレンジオール−ビス［３−（３，５−ジ−分岐Ｃ３−６アルキル−４−ヒドロキシフェニル）プロピオネート］；グリセリントリス［３−（３，５−ジ−ｔ−ブチル−４−ヒドロキシフェニル）プロピオネート］などのＣ３−８アルキレントリオール−ビス［３−（３，５−ジ−分岐Ｃ３−６アルキル−４−ヒドロキシフェニル）プロピオネート］；ペンタエリスリトールテトラキス［３−（３，５−ジ−ｔ−ブチル−４−ヒドロキシフェニル）プロピオネート］などのＣ４−８アルキレンテトラオールテトラキス［３−（３，５−ジ−分岐Ｃ３−６アルキル−４−ヒドロキシフェニル）プロピオネート］；ｎ−オクタデシル［３−（３，５−ジ−ｔ−ブチル−４−ヒドロキシフェニル）プロピオネート］などのＣ１０−３５アルキル［３−（３，５−ジ−分岐状Ｃ３−６アルキル−４−ヒドロキシフェニル）プロピオネート］；Ｎ，Ｎ’−ヘキサメチレンビス（３，５−ジ−ｔ−ブチル−４−ヒドロキシヒドロシンナマミド）などのＮ，Ｎ’−Ｃ２−１０アルキレンビス（３，５−ジ分岐状Ｃ３−６アルキル−４−ヒドロキシヒドロシンナマミド）などが好ましい。
【０１０３】
アミン系酸化防止剤には、ヒンダードアミン類、例えば、トリ又はテトラＣ１−３アルキルピペリジン又はその誘導体（４−位にメトキシ、ベンゾイルオキシ、フェノキシなどが置換していてもよい２，２，６，６−テトラメチルピペリジンなど）、ビス（トリ、テトラ又はペンタＣ１−３アルキルピペリジン）Ｃ２−２０アルカンジカルボン酸エステル［例えば、ビス（２，２，６，６−テトラメチル−４−ピペリジル）オギザレート、オギザレートに対応するマロネート、アジペート、セバケート、テレフタレートなど；ビス（１，２，２，６，６−ペンタメチル−４−ピペリジル）セバケート］、１，２−ビス（２，２，６，６−テトラメチル−４−ピペリジルオキシ）エタン、フェニルナフチルアミン、Ｎ，Ｎ′−ジフェニル−１，４−フェニレンジアミン、Ｎ−フェニル−Ｎ′−シクロヘキシル−１，４−フェニレンジアミンなどが含まれる。
【０１０４】
ヒドロキノン系酸化防止剤には、例えば、２，５−ジ−ｔ−ブチルヒドロキノンなどが含まれ、キノリン系酸化防止剤には、例えば、６−エトキシ−２，２，４−トリメチル−１，２−ジヒドロキノリンなどが含まれる。また、イオウ系酸化防止剤には、例えば、ジラウリルチオジプロピオネート、ジステアリルチオジプロピオネートなどが含まれる。
【０１０５】
リン系安定剤（又はリン系酸化防止剤）としては、例えば、ホスファイト系安定剤（トリアルキルホスファイト、トリスアルキルアリールホスファイト、トリス（分岐アルキルフェニル）ホスファイト、（分岐アルキルフェニル）フェニルホスファイト、ビス（アルキルアリール）ペンタエリスリトールジホスファイトなど）、トリフェニルホスフェート系安定剤、ジホスホナイト系安定剤などが挙げられる。
【０１０６】
反応性安定剤としては、例えば、エポキシ系反応性安定剤（グリシジルエーテル化合物、エポキシ基含有アクリル系重合体など）、オキサゾリン系反応性安定剤（１，３−フェニレンビス（２−オキサゾリン）、１，４−フェニレンビス（２−オキサゾリン）など）、カルボジイミド系反応性安定剤（ポリアリールカルポジイミド、ポリアルキルアリールカルボジイミド、ポリ［アルキレンビス（アルキル又はシクロアルキルアリール）カルボジイミド］など）などが挙げられる。
【０１０７】
これらの酸化防止剤及び／又は安定剤は単独で又は二種以上組み合わせて使用できる。酸化防止剤の割合は、ベース樹脂（Ａ）１００重量部に対して、０．０１〜１０重量部、好ましくは０．０５〜８重量部、さらに好ましくは０．１〜５重量部程度の範囲から選択できる。また、安定剤の割合も、酸化防止剤の割合と同様の範囲から選択できる。
【０１０８】
また、前記添加剤のうち、前記滑剤としては、長鎖脂肪酸又はその誘導体［一価の飽和又は不飽和脂肪酸（カプリン酸、ラウリン酸、ミリスチン酸、ペンタデシル酸、パルミチン酸、ステアリン酸、アラキン酸、ベヘン酸、モンタン酸等のＣ１０−３４飽和脂肪酸など）、二価の飽和又は不飽和脂肪酸（オレイン酸、リノール酸、リノレン酸、アラキドン酸、エルカ酸等のＣ１０−３４不飽和脂肪酸など）、及びこれらの脂肪酸エステルや脂肪酸アミドなど］、ポリアルキレングリコール［Ｃ２−６アルキレングリコール（エチレングリコール、プロピレングリコール、テトラメチレングリコールなど）の単独又は共重合体、若しくはこれらの誘導体など］、シリコーン系化合物［ジアルキルシロキサン（ジメチルシロキサンなど）、アルキルアリールシロキサン（フェニルメチルシロキサンなど）、ジアリールシロキサン（ジフェニルシロキサンなど）などのモノオルガノシロキサン、もしくはこれらの単独重合体又は共重合体（ポリオルガノシロキサン）、変性ポリオルガノシロキサンなど］、ワックス類［天然パラフィン、合成パラフィン、マイクロワックス、ポリオレフィン系ワックス（ポリエチレンワックス、ポリプロピレンワックス等のポリＣ２−４オレフィン系ワックス、エチレン共重合体ワックスなどのオレフィン共重合体ワックスなど）など］などが挙げられる。滑剤は、単独で又は二種以上組み合わせて使用できる。
【０１０９】
滑剤の割合は、ベース樹脂（Ａ）１００重量部に対して、例えば、０．０１〜２０重量部、好ましくは０．０１〜１５重量部、さらに好ましくは０．０１〜１０重量部（例えば、０．１〜１０重量部）程度である。
【０１１０】
本発明の難燃性樹脂組成物は、粉粒体混合物や溶融混合物であってもよく、ベース樹脂と、ハロゲン系難燃剤と、有機ホスフィン酸又はその塩と、難燃助剤と、必要により他の成分（オレフィン系樹脂、電気特性向上助剤、添加剤など）とを慣用の方法で混合することにより調製できる。また、本発明には、前記難燃性樹脂組成物で形成された成形品（例えば、前記溶融混合物を固化することにより形成された樹脂組成物（成形品））も含まれる。
【０１１１】
難燃性樹脂組成物及び成形品（成形体）は、例えば、（１）各成分を混合して、一軸又は二軸の押出機により混練し押出してペレットを調製した後、成形する方法、（２）一旦、組成の異なるペレット（マスターバッチ）を調製し、そのペレットを所定量混合（希釈）して成形に供し、所定の組成の成形品を得る方法、（３）成形機に各成分の１又は２以上を直接仕込み、成形する方法などが採用できる。なお、ベース樹脂以外の成分の全て又は一部を予め混合し、ベース樹脂と混合してもよく、ベース樹脂以外の成分同士を予め混合することなく、ベース樹脂と直接混合してもよい。また、ベース樹脂以外の成分の添加順序も特に制限されず、ベース樹脂に、ベース樹脂以外の成分の全てを一度に添加してもよく、一部の成分を添加して混合した後、残る成分を（必要により複数回に分割して）添加してもよい。
【０１１２】
なお、成形品は、難燃性樹脂組成物を、慣用の方法により溶融混練し、押出成形、射出成形、圧縮成形などの慣用の方法で成形することにより製造できる。
【０１１３】
本発明の難燃性樹脂組成物（及び成形品）は、ハロゲン系難燃剤を含有するにも拘わらず、難燃性と電気特性とを両立できる。本発明の樹脂組成物及び成形品は、試験片の厚み１．６ｍｍで測定したとき、ＵＬ９４燃焼性試験に準拠した難燃性がＶ−１以上、好ましくはＶ−０以上である。また、本発明の樹脂組成物及び成形品は、ＩＥＣ１１２（ＵＬ７４６Ａ）に準拠した比較トラッキング指数（ＣＴＩ）が３００Ｖ以上（例えば、３００〜１０００Ｖ程度）、好ましくは３５０Ｖ以上（例えば、４００〜９００Ｖ程度）、さらに好ましくは５００Ｖ以上（例えば、５００〜８００Ｖ程度）である。
【０１１４】
本発明には、(a)前記ＵＬ９４に準拠した難燃性がＶ−１以上であり、かつ前記比較トラッキング指数が５００Ｖ以上である難燃性樹脂組成物（及び成形品）、(b)前記ＵＬ９４に準拠した難燃性がＶ−０以上であり、かつ前記比較トラッキング指数が３５０Ｖ以上である難燃性樹脂組成物（及び成形品）、並びに(c)試験片の厚み０．８ｍｍで測定したときのＵＬ９４に準拠した難燃性がＶ−０以上であり、かつ前記比較トラッキング指数が３００Ｖ以上である難燃性樹脂組成物（及び成形品）も含まれる。
【０１１５】
また、本発明の樹脂成形品（成形体）は、機器内部の電気火災に対する安全性、成形品自体の火災に対する安全性、機械特性及び電気特性などに優れているため、電気又は電子部品（コイルボビン、コネクター、リレー、ディスクドライブシャーシ、トランス、電磁開閉器、スイッチ部品、コンセント部品、ソケット、プラグ、コンデンサー、各種ケース類、抵抗器、金属端子又は導線が組み込まれる箇所に使用される部品など）、家電機器部品［例えば、一般家庭用電化製品のハウジング、コンピューター又はその周辺機器に関連する部品、照明部品、電話又はファクシミリ機器関連部品、エアコン部品、家庭用視聴覚機器（テレビ、デジタルバーサタイルディスクプレーヤー、ビデオデッキなど）用の部品など］、オフィスオートメーション（ＯＡ）機器部品（コンピューター関連部品、音響部品、照明部品、電信又は電話機器関連部品、ファクシミリ用部品、複写機用部品、空調部品、光学機器用部品など）、機械機構部品（各種ギヤー、各種軸受、モーター部品など）及び自動車部品（自動車点火装置部品、自動車用コネクター、及び各種自動車用電装部品など）などに有用である。
【産業上の利用可能性】
【０１１６】
本発明の難燃性樹脂組成物（及び成形品）は、難燃性及び電気特性に優れており、種々の用途、例えば、電気・電子部品、家電機器部品、オフィスオートメーション（ＯＡ）機器部品、機械機構部品、自動車部品などに好適に用いることができる。
【実施例】
【０１１７】
以下に、実施例に基づいて本発明をより詳細に説明するが、本発明はこれらの実施例によって限定されるものではない。【０１１８】
なお、下記の試験により、樹脂組成物の難燃性及び電気特性（比較トラッキング指数）を評価した。【０１１９】
［燃焼性試験］
ＵＬ９４に準拠して、試験片の厚み１．６ｍｍｔ又は０．８ｍｍｔで燃焼性を評価した。【０１２０】
［比較トラッキング指数（ＣＴＩ）］
ＩＥＣ１１２に準拠して、溶液Ａを用いて比較トラッキング指数（ＣＴＩ）［単位：Ｖ］を評価した。【０１２１】
また、実施例及び比較例で使用したベース樹脂（Ａ）、ハロゲン系難燃剤（Ｂ）、有機ホスフィン酸又はその塩（Ｃ）、難燃助剤（Ｄ）、オレフィン系樹脂（Ｅ）、電気特性向上助剤（Ｆ）、充填剤（Ｇ）、酸化防止剤（Ｈ）、安定剤（Ｉ）、滑剤（Ｊ）は以下の通りである。【０１２２】
１．ベース樹脂（Ａ）
（Ａ−１）：ポリブチレンテレフタレート［固有粘度＝０．８５］
（Ａ−２）：ポリエチレンテレフタレート［固有粘度＝０．７５］
（Ａ−３）：ポリプロピレンテレフタレート［固有粘度＝０．８５］
（Ａ−４）：ポリアミド６６
２．ハロゲン系難燃剤（Ｂ）
（Ｂ−１）：ポリ（ペンタブロモベンジルアクリレート）［ＦＲ１０２５、ブロムケムファーイースト社製］
（Ｂ−２）：臭素化ポリスチレン［パイロチェック  ６８  ＰＢ、フェロケミカルズ社製］
（Ｂ−３）：エチレンビステトラブロモフタルイミド［ＳＹＴＥＸ  ＢＴ−９３、アルベマール社製］
（Ｂ−４）：臭素化エポキシ樹脂［ＳＲＴ５０００、阪本薬品工業（株）製］
（Ｂ−５）：臭素化ポリカーボネート樹脂［ファイヤガード  ＦＧ−７５００、帝人化成（株）製］
３．有機ホスフィン酸又はその塩（Ｃ）
（Ｃ−１）：メチルエチルホスフィン酸アルミニウム塩
（Ｃ−２）：メチルエチルホスフィン酸カルシウム塩
（Ｃ−３）：ジメチルホスフィン酸アルミニウム塩
（Ｃ−４）：１−ヒドロキシ−１Ｈ−ホスホラン−１−オキシドのアルミニウム塩
（Ｃ−５）：ジメチルホスフィン酸メラミン塩
（Ｃ−６）：（２−カルボキシエチル）メチルホスフィン酸のアルミニウム塩
（Ｃ−７）：ジエチルホスフィン酸アルミニウム塩。【０１２３】
４．難燃助剤（Ｄ）
（ｉ）アンチモン含有化合物Ｄ１
（Ｄ１−１）：三酸化アンチモン
（Ｄ１−２）：五酸化アンチモン
（Ｄ１−３）：アンチモン酸ナトリウム
（ｉｉ）フッ素含有樹脂Ｄ２
（Ｄ２−１）：ポリテトラフルオロエチレン
（ｉｉｉ）ケイ素含有化合物Ｄ３
（Ｄ３−１）：膨潤性合成フッ素雲母［ＭＥ−１００、コープケミカル（株）製］
（Ｄ３−２）：モンモリロナイト
（Ｄ３−３）：ポリジメチルシロキサン［７５００ｃＳｔ（７．５×１０−３ｍ２ｓ−１）］。【０１２４】
（ｉｖ）リン含有化合物（Ｄ４）
（Ｄ４−１）：エチルホスホン酸アルミニウム塩
（Ｄ４−２）：エチル亜ホスホン酸アルミニウム塩
（Ｄ４−３）：レゾルシノールビス（ジ−２，６−キシリルホスフェート）
（Ｄ４−４）：環状フェノキシホスファゼン（３量体と４量体との混合物）
（Ｄ４−５）：１，４−ピペラジンジイルテトラフェニルホスフェート
（Ｄ４−６）：ニトリロトリス（メチルホスホン酸）カルシウム塩
（ｖ）芳香族樹脂（Ｄ５）
（Ｄ５−１）：ポリカーボネート樹脂［パンライトＬ１２２５、帝人化成（株）製］
（Ｄ５−２）：ビスフェノール−Ａ型エポキシ樹脂［エピコート１００４Ｋ、油化シェルエポキシ（株）製］
５．オレフィン系樹脂（Ｅ）
（Ｅ−１）：エチレン−アクリル酸エチル共重合体［ＮＵＣ−６５７０、日本ユニカー（株）製］
（Ｅ−２）：エチレン−メタクリル酸グリシジル共重合体［ボンドファーストＥ、住友化学工業（株）製］
６．電気特性向上助剤（Ｆ）
（Ｆ−１）：酸化チタン
（Ｆ−２）：ポリリン酸メラミン［Ｍｅｌａｐｕｒ２００、ＤＳＭ社製］
（Ｆ−３）：硫化亜鉛
（Ｆ−４）：タルク
（Ｆ−５）：含水ホウ酸亜鉛［Ｆｉｒｅ  Ｂｒａｋｅ  ＺＢ、ＵＳボラックス社製］
（Ｆ−６）：メラミンシアヌレート
７．充填剤（Ｇ）
（Ｇ−１）：ガラス繊維（直径１３μｍ、長さ３ｍｍのチョップドストランド）
（Ｇ−２）：ガラス繊維（直径１０μｍ、長さ３ｍｍのチョップドストランド）
８．酸化防止剤（Ｈ）
（Ｈ−１）：ペンタエリスリトールテトラキス［３−（３，５−ジ−ｔ−ブチル−４−ヒドロキシフェニル）プロピオネート］  ［Ｉｒｇａｎｏｘ１０１０、チバ・スペシャルティ・ケミカルズ（株）製］
９．安定剤（Ｉ）
（ｉ）リン系安定剤Ｉ１
（Ｉ１−１）：テトラキス（２，４−ジ−ｔ−ブチルフェニル）−４，４’−ビフェニレンジホスホナイト［サンドスタブＰ−ＥＰＱ、サンド（株）製］
（Ｉ１−２）：ビス（２，６−ジ−ｔ−ブチル−４−メチルフェニル）ペンタエリスリトールジホスファイト［アデカスタブＰＥＰ３６、アデカアーガス（株）製］
（Ｉ１−３）：第一リン酸カルシウム
（ｉｉ）反応性安定剤Ｉ２
（Ｉ２−１）：ビスフェノール−Ａジグリシジルエーテル［エピコート８２８、油化シェルエポキシ（株）製］
１０．滑剤（Ｊ）
（Ｊ−１）：ポリエチレンワックス［サンワックス、三洋化成（株）製］
（Ｊ−２）：モンタン酸エステル［ＬＵＺＡ  ＷＡＸ−Ｐ、東洋ペトロライト（株）製］
参考例１〜６、８〜２０、実施例７及び比較例１〜３
上記成分を表１及び２に示す割合（重量部）で混合し、押出機により混練押出してペレット状の樹脂組成物を調製した。得られたペレットを用いて、射出成形により試験用成形品を作製し、燃焼性（１．６ｍｍｔ）及び耐トラッキング性（比較トラッキング指数）を評価した。結果を表１及び表２に示す。
【０１２５】
【表１】
0005405738.tif 000004
【０１２６】
【表２】
0005405738.tif 000005
参考例２１〜２３及び比較例４
上記成分を表３に示す割合（重量部）で混合し、押出機により混練押出してペレット状の樹脂組成物を調製した。得られたペレットを用いて、射出成形により試験用成形品を作製し、燃焼性（１．６ｍｍｔ）及び耐トラッキング性（比較トラッキング指数）を評価した。結果を表３に示す。
【０１２７】
【表３】
0005405738.tif 000006
参考例２４〜３２及び比較例５
上記成分を表４に示す割合（重量部）で混合し、押出機により混練押出してペレット状の樹脂組成物を調製した。得られたペレットを用いて、射出成形により試験用成形品を作製し、燃焼性（１．６ｍｍｔ）及び耐トラッキング性（比較トラッキング指数）を評価した。結果を表４に示す。
【０１２８】
【表４】
0005405738.tif 000007
参考例３３〜４１及び比較例６
上記成分を表５に示す割合（重量部）で混合し、押出機により混練押出してペレット状の樹脂組成物を調製した。得られたペレットを用いて、射出成形により試験用成形品を作製し、燃焼性（１．６ｍｍｔ）及び耐トラッキング（比較トラッキング指数）を評価した。結果を表５に示す。
【０１２９】
【表５】
0005405738.tif 000008
参考例４２〜５１及び比較例７〜１３
上記成分を表６及び表７に示す割合（重量部）で混合し、押出機により混練押出してペレット状の樹脂組成物を調製した。得られたペレットを用いて、射出形成により試験用成形品を作製し、燃焼性（０．８ｍｍｔ）及び耐トラッキング性（比較トラッキング指数）を評価した。結果を表６及び表７に示す。
【０１３０】
【表６】
0005405738.tif 000009
【０１３１】
【表７】
0005405738.tif 000010